(57)【特許請求の範囲】
【請求項１】
近赤外感光性組成物であって、
（ａ）  下記式（Ｉ）の化合物から選択される近赤外染料と；
【化１】
0004156069.tif 000054
：｛前記式中、Ａは
【化２】
0004156069.tif 000055
からなる群より選ばれ；Ｄ1 は、
【化３】
0004156069.tif 000056
からなる群より選ばれる複素環構造を表し；Ｄ2 は、
【化４】
0004156069.tif 000057
からなる群より選ばれる複素環構造を表し；Ｒ1 またはＲ2 が、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 が、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはカルボキシＣ1 〜Ｃ6 アルキルであり；Ｚが、ＮＲ8 、ＣＨ２、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 が、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）
（ｂ）  ヘキサアリールビイミダゾール化合物と；
（ｃ）  光重合性材料および連鎖移動剤と、
もしくは、（ｃ）の代わりに、
（ｄ）ロイコ染料と、を含有し、
近赤外放射に対し露光させると、直ちに（１）効果的な光重合か、または（２）効果的な光画像形成、を生じることを特徴とする、近赤外感光性組成物。
【請求項２】
前記近赤外染料が、２−［２−［２−［２, ４, ６−トリオクソ−１, ３−ピリミジン−５−イル］−３−［２−（１, ３−ジヒドロ−１−エチル−３, ３−ジメチル−２Ｈ−インドール−２−イリデン）−エチリデン］−１−シクロペンテン−１−イル］−エテニル］−１−エチル−３, ３−ジメチル−３Ｈ−インドリウム、内部塩、２−［２−［２−［２, ４, ６−トリオクソ−１, ３−ピリミジン−５−イル］−３−［２−（１−エチル−２（１Ｈ）キノリリデン）−エチリデン］−１−シクロペンテン−１−イル］−エテニル］−１−エチル−キノリウム、内部塩、２−［２−［２−［２, ４, ６−トリオクソ−１, ３−ピリミジン−５−イル］−３−［２−（１, ３−ジヒドロ−１, １, ３−トリメチル−２Ｈ−ベンゾ［ｅ］インドール−２−イリデン）−エチリデン］−１−シクロペンテン−１−イル］−エテニル］−１, ３−ジヒドロ−１, １, ３−トリメチル−２Ｈ−ベンゾ［ｅ］インドリウム、内部塩、２−［２−［２−［２, ４, ６−トリオクソ−１, ３−ピリミジン−５−イル］−３−［２−（１, ３−ジヒドロ−１, ３, ３−トリメチル−５−メトキシ−２Ｈ−インドール−２−イリデン）−エチリデン］−１−シクロペンテン−１−イル］−エテニル］−１, ３, ３−トリメチル−５−メトキシ−３Ｈ−インドリウム、内部塩、２−［２−［２−［２, ４, ６−トリオクソ−１, ３−ピリミジン−５−イル］−３−［１−エチル−ナフト［１, ２−ｄ］チアゾール−２（１Ｈ）−イリデン）−エチリデン］−１−シクロペンテン−１−イル］−エテニル］−１−エチル−２Ｈ−ナフト［１, ２−ｄ］チアゾリウム、内部塩、２−［２−［２−［２, ４, ６−トリオクソ−１, ３−ピリミジン−５−イル］−３−［３−エチル−６−メトキシ−２（３Ｈ）ベンゾチアゾリリデン）−エチリデン］−１−シクロペンテン−１−イル］−エテニル］−３−エチル−６−メトキシ−２（３Ｈ）−ベンゾチアゾリウム、内部塩、２−［２−［２−［２, ４, ６−トリオクソ−１, ３−ピリミジン−５−イル］−３−［３−エチル−２（３Ｈ）ベンゾチアゾリリデン）−エチリデン］−１−シクロペンテン−１−イル］−エテニル］−３−エチル−２（３Ｈ）−ベンゾチアゾリウム、内部塩、２−［２−［２−［２, ４, ６−トリオクソ−１, ３−ピリミジン−５−イル］−３−［３−（スルホプロピル）−５−トリフルオロ−メチル−２（３Ｈ）ベンゾチアゾリリデン）−エチリデン］−１−シクロペンテン−１−イル］−エテニル］−３−（３−スルホプロピル）−５−トリフルオロメチル−２（３Ｈ）−ベンゾチアゾリウム、ビストリエチルアンモニウム塩、２−［２−［２−ジフェニルアミノ−３−［２−（１−エチル−６−メトキシ−１, ３−ジヒドロベンゾチアゾール−２−イリデン）−エチリデン］−１−シクロペンテン−１−イル］エテニル］−１−エチル−６−メトキシ−ベンゾチアゾリウム、過塩素酸塩、２−［２−［２−２−ピペリジノ−３−［２−（１−エチル−１, ３−ジヒドロベンゾチアゾール−２−イリデン）−エチリデン］−１−シクロペンテン−１−イル］エテニル］−１−エチルベンゾチアゾリウム、臭化物塩、２−［２−［２−２−モルホリノ−３−［２−（１−エチル−１, ３−ジヒドロベンゾチアゾール���２−イリデン）−エチリデン］−１−シクロヘキセン−１−イル］エテニル］−１−エチルベンゾチアゾリウム、臭化物塩、２−［２−［２−４−カルボエトキシヘキサヒドロピラジノ−３−［２−（１−エチル−１, ３−ジヒドロベンゾチアゾール−２−イリデン）−エチリデン］−１−シクロペンテン−１−イル］エテニル］−１−エチルベンゾチアゾリウム、臭化物塩、２−［２−［２−（２アザ−１, ２, ３, ４−テトラヒドロナフタレニル）−３−［２−（１−エチル−１, ３−ジヒドロベンゾチアゾール−２−イリデン）−エチリデン］−１−シクロヘキセン−１−イル］エテニル］−１−エチルベンゾチアゾリウム、臭化物塩、および２−［２−［２−２−ジフェニルアミノ−３−［２−（１−エチル−１, ３−ジヒドロベンゾチアゾール−２−イリデン）−エチリデン］−１−シクロペンテン−１−イル］エテニル］−１−エチルベンゾチアゾリウム、過塩素酸塩からなる群より選ばれ；
前記ヘキサアリールビイミダゾール化合物が、２, ２′−ビス（ｏ−クロロフェニル）−４, ４′,, ５′−テトラフェニル−１, １′−ビイミダゾール、２−（ｏ−クロロフェニル）−４, ５−ビス（ｍ−メトキシフェニル）−イミダゾール二量体、２, ２′−ビス（２, ３, ５−トリクロロフェニル）−４, ４′, ５, ５′−テトラフェニル−１, １′−ビイミダゾール、または１, １′−ビ−１Ｈ−イミダゾール，４, ４′，５, ５′−テトラフェニル−２, ２′−ビス（２, ３, ５−トリクロロフェニル）−、および１Ｈ−イミダゾール，２, ５−ビス（ｏ−クロロ−フェニル）−４−［３, ４−ジメトキシフェニル］−，二量体からなる群より選ばれ；
そして、前記光重合性材料が、トリプロピレングリコールジアクリレート、トリメチロールプロパントリアクリレート、エトキシ化トリメチロールプロパントリアクリレート、プロポキシ化トリメチロールプロパントリアクリレート、エトキシ化ビスフェノールＡジメタクリレート、およびトリエチレングリコールジメタクリレートからなる群より選ばれ、かつ、前記連鎖移動剤が、Ｎ−フェニルグリシン、ジュロリジン、２−メルカプトベンゾキサゾール、２, ６−ジイソプロピル−Ｎ, Ｎ−ジメチルアニリン、ホウ酸塩、および有機チオールからなる群より選ばれるか、もしくは、前記ロイコ染料が、トリス（Ｎ, Ｎ−ジメチルアミノフェニル）メタン、トリス（Ｎ, Ｎ−ジエチルアミノフェニル）メタン、トリス（Ｎ, Ｎ−ジ−ｎ−プロピルアミノフェニル）メタン、トリス（Ｎ, Ｎ−ジブチルアミノフェニル）メタン、ビス（４−Ｎ, Ｎ−ジエチルアミノフェニル）（２−メチル−４−Ｎ, Ｎ−ジエチルアミノフェニル）メタン、（４−Ｎ, Ｎ−ジエチルアミノフェニル）ビス（２−メチル−４−Ｎ, Ｎ−ジエチルアミノフェニル）メタン、およびトリス（２−メチル−４−Ｎ, Ｎ−ジエチルアミノフェニル）メタンからなる群より選ばれることを特徴とする、請求項１に記載の組成物。
【請求項３】
前記近赤外染料が全組成物の少なくとも０. ５重量％存在し；前記ヘキサアリールビイミダゾール化合物が全組成物の少なくとも０. ５重量％存在し；ならびに、前記光重合性材料が全組成物の少なくとも２０重量％存在し、かつ、前記連鎖移動剤が全組成物の少なくとも０. １重量％存在するか、もしくは、前記ロイコ染料が全組成物の少なくとも０. ５重量％存在することを特徴とする、請求項１に記載の組成物。
【請求項４】
請求項１に記載の組成物において、更にバインダー・ポリマーを含有することを特徴とする組成物。
【請求項５】
（ａ）支持体と、（ｂ）光重合性組成物とを含有する光重合性素子であって、
該光重合性組成物が、
（ｉ）  下記式（Ｉ）の化合物から選択される近赤外染料と；
【化５】
0004156069.tif 000058
：｛前記式中、Ａは、
【化６】
0004156069.tif 000059
であり；Ｄ1 は、
【化７】
0004156069.tif 000060
からなる群より選ばれる複素環構造を表し；Ｄ2 は、
【化８】
0004156069.tif 000061
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、ＣＨ２、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝
（ｉｉ）ヘキサアリールビイミダゾール化合物と；
（ｉｉｉ）光重合性材料および連鎖移動剤と；そして
（ｉｖ）バインダー・ポリマーと；
を含有し、かつ、画像形成するよう近赤外放射に対し露光させると、直ちに、前記近赤外染料が前記ヘキサアリールビイミダゾール化合物を活性化し、前記光重合性材料の効果的な重合を開始することを特徴とする素子。
【請求項６】
画像形成するよう露光させた光重合素子の製造方法であって、
（１）支持体および光重合性組成物を含有する光重合性素子を調製する工程であって、該光重合性組成物が、
（ｉ）下記式（Ｉ）の化合物から選択される近赤外染料と；
【化９】
0004156069.tif 000062
：｛前記式中、Ａは、
【化１０】
0004156069.tif 000063
であり；Ｄ1 は、
【化１１】
0004156069.tif 000064
からなる群より選ばれる複素環構造を表し；Ｄ2 は、
【化１２】
0004156069.tif 000065
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてもよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、ＣＨ２、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝；
（ｉｉ）ヘキサアリールビイミダゾール化合物と；
（ｉｉｉ）光重合性材料および連鎖移動剤と；そして
（ｉｖ）バインダー・ポリマーと；
を含有するものである工程と；
（２）前記光重合性素子を、画像形成するよう近赤外放射に対し露光させる工程と；そして
（３）工程（２）の、画像形成するよう露光させた素子を現像する工程と、を具えることを特徴とする方法。
【発明の詳細な説明】
【０００１】
【発明の属する技術分野】
本発明は、近ＩＲ範囲（〜７７０−１５００ｎｍ）の電磁スペクトルを用いる光化学的放射により光画像形成および／または光重合することのできる、感光性樹脂組成物および光画像形成媒体（素子）、ならびに関連する方法の分野に関する。
【０００２】
【従来の技術】
赤外（ＩＲ）吸収体であり、また近赤外放射により開始する様々な反応用の光熱的増感剤として作用することのできる多様な染料が、当業界で知られている。例としては、米国特許第５, ０１９, ５４９号に開示されているＳＱＳおよび関連するスクウェアリウム(squarylium)染料があり、これはレーザーにより誘起される熱画像処理用のドナーエレメントに用いられる有用な染料である。
【０００３】
ヘキサアリールビイミダゾール（ＨＡＢＩ）は、非常に有用な種類の光開始剤として当業者に広く知られており、多くの感光性樹脂製品に用いられている。ＨＡＢＩを検討したいくつかの基本的な文献としては、以下のものがある：B. Monroe および G. Weed, "Photoinitiators for Free-Radical-Initiated Photoimaging Systems", Chem. Rev., 93, p. 435-448 (1993)、ＨＡＢＩに関する部分としてp. 440-441を参照；ならびにS.P. Pappas 編, Radiation Curing: Science and Technology, Plenum Press, New York, (1992)の第十章、B.M. Monroe による"Photopolymers: Radiation Curable Imaging Systems"、ＨＡＢＩに関する部分としてp. 407-412を参照。
【０００４】
【発明が解決しようとする課題】
紫外線、および可視領域の電磁スペクトルを用いる光化学的放射によって実施する感光性樹脂プロセス用のＨＡＢＩ増感剤として、様々な化合物が知られている。近赤外（〜７７０−１５００ｎｍ）の電磁スペクトルにおける感光性樹脂プロセス用の効率的なＨＡＢＩ増感剤は、特に、直接デジタル画像形成に用いうる廉価なダイオードレーザーからその種の光化学的放射を容易に実施できることから、そのような増感剤があれば非常に望ましい。近赤外において活性である効率的なＨＡＢＩ増感剤は、当業界ではいまのところ知られておらず、近赤外領域の電磁スペクトルで増感する、効率的なＨＡＢＩ増感剤に対する要望が強まっている。
【０００５】
【課題を解決するための手段】
近赤外（近ＩＲ）領域の電磁スペクトルを強く吸収する染料を含む、新規な感光性樹脂組成物および光画像形成性媒体（素子）が開示される。この染料は、光重合およびその他の光画像形成反応を開始可能な光開始剤を増感させる、効率的な光増感剤として有用である。この感光性樹脂組成物および光画像形成性媒体には、近赤外（近ＩＲ）領域の電磁スペクトルに対して感光性があり、また、好ましくはネガティブに機能する感光性樹脂系において、近ＩＲの光化学的放射に対し露光させることによって開始する、エチレン性不飽和モノマー成分またはその他の光重合性材料の重合および／またはその他の光画像形成反応を生じる、という特徴がある。第一の態様において、これらの組成物および光画像形成性媒体は、近ＩＲ染料光化学的増感剤と、光開始剤としてのヘキサアリールビイミダゾール（ＨＡＢＩ）化合物と、連鎖移動剤と、そして、好ましくはエチレン性不飽和モノマーである光重合性材料と、を含有する。第二の態様において、これらの組成物および光画像形成性媒体は、近ＩＲ染料光化学的増感剤と、光開始剤としてのヘキサアリールビイミダゾール（ＨＡＢＩ）化合物と、そしてロイコ染料と、を含有する。追加の態様には、本発明の組成物を用いる方法、および本発明の組成物を含有する素子、が含まれる。
【０００６】
【発明の実施の形態】
本発明の基本的な特徴は、近赤外を吸収するある染料が、特に比較的長波長領域において増感するのが困難なことが当業者によく知られている種である、光開始剤としてのヘキサアリールビイミダゾール（ＨＡＢＩ）の、効率的な増感剤であることを知見したことにある。更に、多くの従来技術の光増感剤との明確な対比において、本発明の光増感剤は、かなり厚みのある光重合性フィルムにおいて露光させても、ただちに、従来技術の増感剤がなしうるのに比べてより効果的な重合を引き起こすものである。本発明の光増感剤は、いかなる理論にも束縛されないものの、この光増感剤を光化学的放射に露光し直ちに励起させ励起状態とした後、励起した光増感剤からＨＡＢＩへの電子伝達と、そしてそれに続くＨＡＢＩの開裂によるトリアリールイミダゾール・ラジカル（ロフィル・ラジカル）の生成と、を含む光化学的機構を経て作用すると考えられる。このロフィル・ラジカルは、水素供与体との反応によって、光重合および／または光画像形成を開始する役目を果たすその他のラジカルを、直接的または間接的に提供する開始剤として機能しうる。近ＩＲ光増感剤の酸化電位が、ＨＡＢＩの還元電位に対して高すぎる場合は、電子伝達は非効率的となるかまたはまったく起こらないかもしれないため、近赤外光増感剤がＨＡＢＩの光化学的増感剤とはならない。一方、近赤外光増感剤の酸化電位が、ＨＡＢＩの還元電位に対して適切に低い場合は、電子伝達についてのマルクス理論にしたがって、染料からＨＡＢＩへの電子供与は効率的となるはずであり、また、染料は、ＨＡＢＩ開始剤の効率的な光化学的増感剤となりうる。
【０００７】
したがって、本発明は、光化学的組成物中で光開始剤として作用するＨＡＢＩラジカルを生成する方法であって、近ＩＲ染料と；ＨＡＢＩ光開始剤と；そして光活性化可能な化合物と、を含有する組成物を近赤外放射に対し露光させる工程を具える方法に関するものであり、この方法においては、前記近ＩＲ染料が活性化されて励起状態の近ＩＲ染料となり、次いでＨＡＢＩ光開始剤に電子を伝達して、ＨＡＢＩラジカルを形成する。
【０００８】
光重合性（光硬化性）材料の光重合によって、光重合した（光硬化した）感光性樹脂を生成する工程を包含する第一の態様において、前記組成物は以下の成分を含有する：
１）（Ａ）近赤外染料光化学的増感剤と；そして
（Ｂ）光開始剤としてのヘキサアリールビイミダゾール（ＨＡＢＩ）化合物と、
を含む光開始剤系と；
２）連鎖移動剤と；ならびに
３）好ましくはエチレン性不飽和モノマーである光重合性材料。
【０００９】
光画像形成性材料の光画像形成によって画像を形成する工程を包含する第二の態様において、光画像形成性組成物は以下の成分を含有する：
１）（Ａ）近赤外染料光化学的増感剤と；そして
（Ｂ）光開始剤としてのヘキサアリールビイミダゾール（ＨＡＢＩ）化合物と、
を含む光開始剤系と；ならびに
２）ロイコ染料。
【００１０】
第一の態様の組成物と第二の態様の組成物の双方とも、感光性樹脂組成物に典型的に存在するその他の成分のような追加の成分を含有していてもよい。追加の成分としては、限定はないが、ポリマー性バインダー、上記した種の追加の成分（たとえば追加のＨＡＢＩ開始剤、追加のロイコ染料、追加のモノマー等）、また充填剤、顔料、界面活性剤、粘着力調節剤、スカム形成調節剤のような、その他の任意の成分などがある。更に、第一の態様の組成物は、必ずしも必須というわけではないが、ロイコ染料を含有していてもよく、また第二の態様の組成物は、これも必ずしも必須というわけではないが、光重合性（光硬化性）材料を含有していてよい。
【００１１】
特にことわらないかぎり、前記成分の内訳および詳細についての下記の記載は、本発明の第一および第二の態様の双方に等しく適用するものとする。
【００１２】
ＨＡＢＩ光開始剤／近ＩＲ光増感剤の光開始剤系：
光開始剤または光画像形成系は、光化学的放射によって活性化した場合にフリーラジカルを直接供給する、一種またはそれ以上のヘキサアリールビイミダゾール（ＨＡＢＩ）化合物を含んでいる。「光化学的放射」とは、モノマーの重合開始に必要なフリーラジカルを形成させる放射を意味する。この光開始系は、また、複数の化合物を含み、そのうちの１種またはそれ以上は、放射によって活性化された光増感剤または増感剤などの別の化合物により上記のように作用するようになった後、フリーラジカルを生産する。本発明の光増感剤は、スペクトル応答を近赤外（近ＩＲ）スペクトル領域まで拡張する。また、レーザーを採用した放射も、特定の状況下で用いることができる。
【００１３】
本発明において有用な、置換した２, ４, ５, ２′, ４′, ５′−ヘキサアリールビイミダゾールの二量体（ＨＡＢＩ）は、次の公報に開示されている：Chambersの米国特許第３, ４７９, １８５号；Cesconの米国特許第３, ７８４, ５７号；Dessauerの米国特許第４, ３１１, ７８３号；およびSheetsの米国特許第４, ６２２, ２８６号。この種の好ましい二量体は、２−ｏ−クロロ置換ヘキサフェニルビイミダゾールであって、フェニルラジカル上のその他の位置が置換されていないか、あるいはクロロ、メチル、またはメトキシで置換されているもの、たとえば：ＣＤＭ−ＨＡＢＩ、すなわち２−（ｏ−クロロフェニル）−４, ５−ビス（ｍ−メトキシフェニル）−イミダゾール二量体；ｏ−Ｃｌ−ＨＡＢＩ、すなわちビイミダゾール、２, ２′−ビス（ｏ−クロロフェニル）−４, ４′, ５, ５′−テトラフェニル−イミダゾール二量体；およびＴＣＴＭ−ＨＡＢＩ、すなわち１Ｈ−イミダゾール、２, ５−ビス（ｏ−クロロフェニル）−４−［３, ４−ジメトキシフェニル］−イミダゾール二量体で、それぞれの二量体は、典型的には、水素供与体かまたは連鎖移動剤とともに用いられる。本発明に用いるこの種の開始剤で特に好ましいのは、オルト−Ｃｌ−ＨＡＢＩ、すなわち１, １′−ビイミダゾール、２, ２′−ビス（オルト−クロロフェニル）−４, ４′, ５, ５′−テトラフェニル−イミダゾール二量体および２, ３, ５−ＴＣｌ−ＨＡＢＩ、すなわち２, ２′−ビス（２, ３, ５−トリクロロフェニル）−４, ４′, ５, ５′−テトラフェニル−１, １′−ビイミダゾールである。
【００１４】
本発明の近赤外光増感剤は、実施例に続く表５および表６に示す一般式，または本願明細書に記載するかまたは表７〜表１４に示す特定の式を有するものである。
【００１５】
表５および表６に示すように、赤外感光性染料は、
【００１６】
【化３４】
0004156069.tif 000002
【００１７】
の化合物から選ばれる：
｛式中、Ａは、
（１）Ｈ、Ｃ1 〜Ｃ6 アルキル、（ＣＨ2 ）m ＣＯ2 Ｈまたは（ＣＨ2 ）m ＣＯ2 （Ｃ1 〜Ｃ6 アルキル）により置換されている（前記のＣ原子は、酸素により置換されてカルボニルかまたはエノラートアニオンを形成していてもよく、ｍは０〜４である）Ｎから選ばれる１〜３個のヘテロ原子を有する５〜６員環の複素環系；
（２）Ｈ、Ｃ1 〜Ｃ6 アルキルで置換されている５〜６員炭素環部分（前記炭素原子は、酸素で置換して、カルボニルかまたはエノラートアニオンを形成していてもよい）；
（３）キノリンまたはイソキノリン（但し、窒素原子は、
【００１８】
【化３５】
0004156069.tif 000003
【００１９】
の炭素環部分に直接結合している）；
（４）Ｎ, Ｎ−ビスアリールまたはビス（Ｃ1 〜Ｃ6 アルキル）またはビスアリール（Ｃ1 〜Ｃ6 アルキル）アミン（前記アリール基は、ナフチルまたはフェニルから選ばれ、かつ、置換されていないか、あるいはＦ、Ｂｒ、Ｃｌ、ＯＣＨ3 、ＣＦ3 、ＯＨ、Ｃ1 〜Ｃ6 アルキルから選ばれる、典型的な芳香族置換基によって置換されている）；
（５）［化１］の炭素環に直接結合した少なくとも１種の窒素と、Ｃ、ＮＲ8 ＯまたはＳから選ばれる基Ｚ（前記式中、Ｒ8 は、Ｈ、Ｃ1 〜Ｃ6 アルキル、ＣＯ2 ＨまたはＣＯ2 Ｃ1 〜Ｃ6 アルキル）と、を有する複素環系、
から選ばれ；
置換基Ｄ1 は、ヘテロアリール環系のアリール部分に直接結合したＮＲ3 、Ｏ、ＳまたはＰＲ3 から選ばれる、少なくとも１種のヘテロ原子（Ｕ）を有する９〜１０員環のヘテロアリール環系から選ばれ（但し、Ｒ3 は、置換されていないか、またはＣＯ2 Ｈ、ＳＯ3 Ｈまたはそれらの塩で置換されていてもよいＣ1 〜Ｃ6 アルキルから選ばれ、また前記アリール環は、置換されていないか、またはＯＣＨ3 、ＣＦ3 、Ｂｒ、Ｃｌ、Ｆ、Ｃ1 〜Ｃ6 アルキル、ＯＨから選ばれる典型的な芳香族置換基で置換されていてもよい）；
置換基Ｄ2 は、Ｄ1 と同じヘテロアリール環を有しており［但し、ＵがＮＲ3 場合、その窒素は四級化されてアミン塩を形成し、そのアミン塩は、Ａが置換されたピリミジン様の部分の場合はＡに由来するエノラートアニオンにより中和されており、またあるいは、離れた（非分子内の）アニオンにより中和されている］；そして
ｎは、１〜２から選ばれる｝。
【００２０】
本発明の範囲内の近赤外光増感剤には、限定はないが、下記の用語辞典に定義されているような以下の染料化合物が含まれる：ＤＦ−１５１３１、ＤＦ−１５１１８、ＤＦ−１６６８、ＤＦ−１５１３２、ＤＦ−１４１３、ＤＦ−１４１９、ＤＦ−１４２９、ＤＦ−１４２２、ＮＫ−２２６８、ＮＫ−３８７７、ＧＷ−８２６、ＤＦ−１２１２４、ＧＷ−９７６、ＧＷ−４３６、ＧＷ−１８６、およびＧＷ−７７６。光増感剤として好ましい染料化合物には、限定はないが、以下のものが含まれる：ＤＦ−１５１３２、ＮＫ−３８７７、ＫＦ−６３４、ＤＦ−１６６８、ＤＦ−１４１３、ＤＦ−１５１１８、ＤＦ−１５１３１、ＧＷ−８２６、ＧＷ−９７６、およびＧＷ−１８６。本発明において光増感剤として最も好ましい染料化合物は、以下のものである：ＤＦ−１４１３、ＤＦ−１５１１８、ＤＦ−１５１３１、ＧＷ−８２６、ＧＷ−９７６、およびＧＷ−１８６。上記の化合物が好ましいことの根拠は、近ＩＲ光増感剤としての染料の相対効果である。
【００２１】
染料の溶解特性は、好ましい染料を選択するための別の根拠を提供する。この点で、中性に荷電する双性イオン染料は、メチルエチルケトンやメタノールのような有機溶媒を用いて感光性樹脂組成物を被覆する際に好ましい。なぜなら、この双性イオン染料は、有機溶媒中で有意に高い（優れた）溶解特性を示し、また、被覆および／または使用の最中に、組成物中で固形分が結晶化しにくいからである。ある場合には、この双性イオン染料は、本発明の組成物の別の有利な性能を引きだすこともできる。有機溶媒で被覆する組成物に対しては、双性イオンのバルビツル酸部分（すなわち、２−［２, ４, ６−トリオクソ−１, ３−ピリミジン−５−イル］）または関連する双性イオン部分を用いるのが好ましい。このような染料は中性に荷電しており、また、中性に荷電しないその他の染料に存在する、ハロゲン化物陰イオンのような対イオンを含有しない。本発明の範囲内で、バルビツル酸部分を有し、溶解特性に基づき好ましいとされる染料には、限定はないが、ＤＦ−１４１３、ＤＦ−１４１９、ＤＦ−１４２２、ＤＦ−１６６８、ＤＦ−１４２９、ＤＦ−１５１１８、ＤＦ−１５１３１、およびＤＦ−１５１３２が含まれる。
【００２２】
試験した上で（比較例を参照）機能しないことが判明し、したがって本発明の範囲には入らない染料化合物には、以下のものが含まれる：ＳＱＳ。
【００２３】
本発明の光重合性組成物における光開始剤系（光増感剤および光開始剤を含むことから光開始剤系を包含する）の量は、典型的には全成分に対して０. ５〜１０重量部、好ましくは全成分に対して約１〜約５重量部、最も好ましくは全成分に対して約２〜約３重量部である。本発明の全光開始剤系の、光増感剤の光開始剤に対する重量部での比は、典型的には約０. ０２〜約１. ０、好ましくは約０. ０３〜約０. ５、および最も好ましくは約０. ０４〜約０. ２である。
【００２４】
連鎖移動剤：
ヘキサアリールビイミダゾール（ＨＡＢＩ）光開始剤は、当業者には、一般に、光重合性組成物中に連鎖移動剤（水素供与体）が存在しない限り、エチレン性不飽和モノマーの光重合を開始するには効果がないことで知られている。組成物中に適切な連鎖移動剤が存在する場合は、ＨＡＢＩ光開始剤は、エチレン性不飽和モノマーの重合を開始して光重合した感光性樹脂を形成するのに、非常に効果的かつ効率的である。このため、適切な連鎖移動剤は、本発明の第一の態様の光重合性（光硬化性）組成物において必須の成分である。連鎖移動剤は、一般に、全組成物に基づき約０. １〜約２重量部の範囲の量で存在しなくてはならない。好ましくは、連鎖移動剤は、全組成物に基づき約０. ５〜約１. ０重量部の範囲の量で存在する。
【００２５】
対照的に、ＨＡＢＩ光開始剤は、光画像形成の際に、連鎖移動剤の非存在下でも、ロイコ染料を対応する着色染料形態へと酸化して画像を形成する際に効果的であることが知られている。このように、連鎖移動剤なしでも効果的な光画像形成が起こるため、本発明の第二の態様の組成物にそれは必要ないが、それでも連鎖移動剤はこれらの組成物の任意の成分である。
【００２６】
本発明によれば、適切な連鎖移動剤には、限定はないが、以下のものが含まれる：たとえばＮ−フェニルグリシンのようなＮ−アリールグリシン；ジュロリジン；代表的なものにミヒラーケトン、ロイコクリスタルバイオレットおよびその他のアミノトリアリールメタンロイコ染料、ならびに２, ６−ジイソプロピル−Ｎ, Ｎ−ジメチルアニリンがある、Ｎ, Ｎ−ジアルキルアミノ芳香族（アルキル基は独立してＣ1 〜Ｃ6 アルキル）；ホウ酸塩；２−メルカプトベンゾキサゾール；１, １−ジメチル−３, ５−ジケトシクロヘキサン、またはたとえば２−メルカプトベンゾチアゾールなどの有機チオール；２−メルカプトベンズイミダゾール；ペンタエリトリトールテトラキス（メルカプトアセタート）；４−アセトアミドチオフェノール；メルカプトコハク酸；ドデカンチオール；ベータ−メルカプトエタノール；またはその他の有機チオール。本発明に好ましい連鎖移動剤には、Ｎ−フェニルグリシン、２, ６−ジイソプロピル−Ｎ, Ｎ−ジメチルアニリン、テトラメチルアンモニウムトリフェニルブチルホウ酸塩、およびジュロリジンが含まれる。
【００２７】
光重合性材料：
本発明の第一の態様は、近赤外の光化学的放射に対し露光すると、直ちに光重合を起こして重合した感光性樹脂を与える光重合性材料、を含有する組成物を含む。一般に、本発明の範囲は、光化学的放射に露光すると直ちに光重合を起こして重合した感光性樹脂を与える、当業界公知のいかなる感光性樹脂系をも含むと考える。適切な感光性樹脂系には、限定はないが、次の系が含まれる：少なくとも一種のエチレン性不飽和モノマーが光重合して、光重合した感光性樹脂となるネガ作業系、環状付加反応を含み、光重合した感光性樹脂を与えるポリケイ皮酸ビニルのようなネガティブな作業系、および、光化学的放射に対し露光すると直ちに水性アルカリ中で現像可能な酸官能性を付与するジアザキノン類の系のような、ポジの作業系。これらの異なる感光性樹脂系についての議論は、たとえばArnost Reiser, John Wiley & SonsによるPhotoreactive Polymers, The Science and Technology of Resists 、ニューヨーク、１９８９年などの、多数の文献に見いだされる。
【００２８】
光重合性材料として好ましく選択されるのは、エチレン性不飽和モノマーである。本願において有用な、適切なモノマーは、従来技術でよく知られたものであり、典型的には、フリーラジカルで重合を開始するものである。エチレン性不飽和モノマーを含有する本発明の組成物は、そのような成分を少なくとも１種か、または混合物として含有する。一般に、感光性樹脂へ応用するのに好ましいモノマーは、沸点が１００℃を越えるものであり（７６０ｍｍＨｇ、１気圧の条件下）、より好ましくは、１５０℃を越えるものである（７６０ｍｍＨｇ、１気圧の条件下）。フリーラジカルで開始される重合により重合可能であり、光重合性組成物に有用な不飽和モノマーは、当業者には数多く知られている。
【００２９】
このモノマーは、感光性樹脂被覆用組成物に光重合する機能を与え、また全ての特性に寄与している。効果的にそうなるには、モノマーは、光化学的放射に対して露光すると重合することのできる、少なくとも１種のエチレン性不飽和基を含有すべきである。
【００３０】
好ましいモノマー性化合物は多官能性であるが、ポリカプロラクトンの（メタ）アクリル酸エステルのような単官能性モノマーも使用できる。モノマー単独で、またはその他の化合物と組み合わせて用いることのできる適切なモノマーには、以下のものが含まれる：米国特許第３, ３８０, ８３１号に開示されているような、ジエチレングリコールジアクリレート、トリプロピレングリコールジアクリレート、トリメチロールプロパントリアクリレート、ペンタエリトリトールトリアクリレート、エトキシ化トリメチロールプロパントリ（メタ）アクリレート、プロポキシ化トリメチロールプロパントリ（メタ）アクリレートおよび類似の化合物、またトリエチレングリコールジメタクリレート、ビスフェノールＡジ（メタ）アクリレート、ビスフェノールＡのジ−（２−メタクリロキシエチル）エーテル、ビスフェノールＡのジ−（３−アクリロキシ−２−ヒドロキシプロピル）エーテル、ビスフェノールＡのジ−（２−アクリロキシエチル）エーテル、テトラクロロビスフェノールＡのジ−（３−メタクリロキシ−２−ヒドロキシプロピル）エーテル、テトラクロロビスフェノールＡのジ−（２−メタクリロキシエチル）エーテル、テトラブロモビスフェノールＡのジ−（３−メタクリロキシ−２−ヒドロキシプロピル）エーテル、テトラブロモビスフェノールＡのジ−（２−メタクリロキシエチル）エーテル、エトキシ化ビスフェノールＡジ（メタ）アクリレート、プロポキシ化ビスフェノールＡジ（メタ）アクリレート、ビスフェノールＡジグリシジルエーテルのジアクリレート、およびポリカプロラクトンジアクリレート。
【００３１】
特に好ましいモノマーまたはコモノマー種は、トリプロピレングリコールジアクリレート、トリメチロールプロパントリアクリレート、エトキシ化トリメチロールプロパントリアクリレート、プロポキシ化トリメチロールプロパントリアクリレート、エトキシ化ビスフェノールＡジメタクリレート、およびトリエチレングリコールジメタクリレートである。この重合可能な材料は、０〜約７０重量％のうちのあらゆる量で存在させることができる。第一の態様においては、通常２０〜７０重量％の量で存在させる。
【００３２】
バインダー・ポリマー：
本発明の組成物は、しばしば、最も好ましくは、任意の成分として１種またはそれ以上のバインダー・ポリマーを含有する。
【００３３】
本発明の組成物中に存在するバインダー・ポリマーは、必須というわけではないが、好ましくは１種またはそれ以上のカルボキシル含有コモノマーをバインダー・ポリマー中に導入することによって達成される、湿式処理（湿式現像）可能となるような酸官能性を、好ましくは有している。本発明に用いるのに好ましいポリマーは、コモノマーとしてのスチレンも含有する。本発明に適したポリマーは、コモノマーとしてのスチレンを０〜５０重量％含有し、９０〜１６０の範囲の酸価を有し、２０, ０００〜３００, ０００の範囲の分子量（重量平均）を有し、そして５０〜１２０℃の範囲のガラス転移温度を有している。好ましくは、バインダーは、コモノマーとしてのスチレンを５〜４０％含有し、１１０〜１４０の範囲の酸価を有し、４０, ０００〜２００, ０００の範囲の分子量（重量平均）を有し、そして６０〜１１０℃の範囲のガラス転移温度を有している。最も好ましくは、ポリマーは、コモノマーとしてのスチレンを１０〜３０％含有し、１２５〜１３５の範囲の酸価を有し、６０, ０００〜１００, ０００の範囲の分子量（重量平均）を有し、そして７０〜１００℃の範囲のガラス転移温度を有している。
【００３４】
好ましいポリマー性バインダーは、構造単位
【００３５】
【化３６】
0004156069.tif 000004
【００３６】
の、少なくとも１種の酸を含有するモノマーを含む、酸含有コポリマーまたはホモポリマーである：
（前記式中、Ｒ1 はＨ、フェニル、またはアルキルであり；Ｒ2 はＣＯ2 Ｒ3 、ＳＯ3 Ｒ、またはその他の酸性官能基であり；そしてＲおよびＲ3 は、Ｈ、あるいは置換されていないか、またはヒドロキシル基で置換されているアルキルである）。アルキル基は、１〜１２個、好ましくは１〜８個の炭素原子を含有することができる。バインダー・ポリマーを形成するのに適したコモノマーは、スチレン、ならびに、（メタ）アクリル酸および（メタ）アクリル酸エステルのような不飽和カルボン酸およびその誘導体である。アクリル酸、メタクリル酸、メタクリル酸メチル、スチレン、アクリル酸エチル、メタクリル酸エチル、メタクリル酸ブチル、アクリル酸ブチル、無水マレイン酸、メタクリル酸２−ヒドロキシエチル、およびメタクリル酸２−エチルヘキシルが好ましい。
【００３７】
適切なバインダーコポリマーは、１種またはそれ以上のエチレン性不飽和ジカルボン酸無水物、またはそれに対応するアルキルジエステルと、１種またはそれ以上の上記コモノマーとの直接共重合により形成することができる。適切なエチレン性不飽和ジカルボン酸無水物は、たとえば、無水マレイン酸、無水イタコン酸、無水シトラコン酸、および、無水マレイン酸のジイソブチルエステルのようなアルキルジエステルである。酸無水物官能性を有するコポリマーバインダーは、一級の脂肪族または芳香族アミンと反応して、酸およびアミドの官能性を生じることができる。
【００３８】
乾燥フィルム製造において使用する際に、湿式被覆性のみならず湿式現像性を得るのに好ましい酸含有バインダーは、米国特許第３, ４５８, ３１１号および第４, ２７３, ８５７号に開示されており、かつその中に記載されているような、当業者に公知のあらゆる付加重合技術によって製造可能な、カルボン酸含有コポリマーである。カルボン酸基の濃度は、与えられた組成物に関し、水性のアルカリ性現像液中で良好な現像結果を得るのに最適な量となるように決定する。
【００３９】
ネガ作業用の湿式処理が可能なフォトレジスト、ソルダーマスク、加工フィルム(proofing film) 、またはフレキソ印刷版を積層して基板とし、写真印画する場合、そのフォトレジスト、ソルダーマスク、加工フィルム、またはフレキソ印刷版組成物を現像するためには、バインダー材料が、そのフォトレジスト、ソルダーマスク、加工フィルム、またはフレキソ印刷版コーティング組成物が水性のアルカリ性現像液中で現像可能となるような、十分なカルボン酸基を含有していることが必要となりうる。フォトレジスト、ソルダーマスク、加工フィルム、またはフレキソ印刷版の被覆層は、放射に対して露光しない部分は除去されるが、露光した部分は、３０℃で１〜２分間現像を行う間、水性のアルカリ液（炭酸ナトリウムを１重量％含む完全に水性の溶液など）から実質的な影響を受けない。
【００４０】
有機液体の現像液で溶剤現像するか、または水および有機溶剤を含有する液体混合物で半湿式現像することによって現像を実施する用途においては、バインダーがカルボン酸官能性のような酸含有官能性をもつ必要はない。この場合、バインダー用の全てのコモノマーが、酸を含有しないコモノマーであってよい。
【００４１】
ロイコ染料：
本発明の光画像形成性組成物の一成分をなすロイコ型の染料は、１個または２個の水素原子を有する還元型の染料であり、ある場合には、付加した電子とともにその水素原子を除去すると、染料を生じる。このような染料は、たとえば、米国特許第３, ４４５, ２３４号の第二列、４９行〜第８列、５５行に記載されている。以下の種が含まれる：
（ａ）アミノトリアリールメタン
（ｂ）アミノキサンテン
（ｃ）アミノチオキサンテン
（ｄ）アミノ−９, １０−ジヒドロアクリジン
（ｅ）アミノフェノキサジン
（ｆ）アミノフェノチアジン
（ｇ）アミノジヒドロフェナジン
（ｈ）アミノジフェニルメタン
（ｉ）ロイコインダミン
（ｊ）アミノヒドロケイ皮酸（シアノエタン、ロイコメチン）
（ｋ）ヒドラジン
（ｌ）ロイコインディゴイド染料
（ｍ）アミノ−２, ３−ジヒドロアントラキノン
（ｎ）テトラハロ−ｐ, ｐ′−ビフェノール
（ｏ）２（ｐ−ヒドロキシフェニル）−４, ５−ジフェニルイミダゾール
（ｐ）フェネチルアニリン
これらのロイコ型のうち、（ａ）から（ｉ）の染料は１個の水素原子を失って、一方（ｊ）から（ｐ）の染料は２個の水素原子を失って、親染料を生成する。アミノトリアリールメタンが好ましい。アミノトリアリールメタンで一般に好ましい種類は、少なくとも２個のアリール基が、（ａ）メタンの炭素原子と結合したＲ1 Ｒ2 Ｎ置換基をパラ位に有し（前記式中、Ｒ1 およびＲ2 は、それぞれ、水素、Ｃ1 〜Ｃ10アルキル、２−ヒドロキシエチル、２−シアノエチル、またはベンジルである）、また、任意で、（ｂ）メタンの炭素原子に対してオルト位に、低級アルキル（Ｃが１〜４個）、低級アルコキシ（Ｃが１〜４個）、フッ素、塩素または臭素から選ばれる基を有するフェニル基であるアミノトリアリールメタンの酸性塩の種であり；かつ、第三のアリール基が、最初の２個のアリール基と同じでも異なっていてもよく、異なる場合は、以下から選ばれる：
（ａ）低級アルキル、低級アルコキシ、塩素、ジフェニルアミノ、シアノ、ニトロ、ヒドロキシル、フッ素、または臭素で置換されていてよいフェニル；
（ｂ）アミノ、ジ−低級アルキルアミノ、アルキルアミノで置換されていてよいナフチル；
（ｃ）アルキルで置換されていてよいピリジル；
（ｄ）キノリル；
（ｅ）アルキルで置換されていてよいインドリニリデン。
【００４２】
好ましくは、Ｒ1 およびＲ2 は、水素または炭素原子が１〜４個のアルキルである。ロイコ染料は、光画像形成性組成物中に、０. １〜５. ０重量％の固形分で存在する。
【００４３】
染料構造内にアミノ基または置換アミノ基を有し、陽イオン性染料として特徴づけられるロイコ型の染料とともに、アミン塩形成性鉱酸、有機酸、または酸供給化合物由来の酸を用いる。酸の量は、通常、染料中のアミノ窒素のｍｏｌあたり０. ３３ｍｏｌ〜１ｍｏｌと変化する。酸の好ましい量は、アミノ窒素のｍｏｌあたり約０. ５〜０. ９ｍｏｌである。必要なアミン塩を形成する代表的な酸は、塩酸、臭化水素酸、硫酸、リン酸、酢酸、オキザロ酸、ｐ−トルエンスルホン酸、トリクロロ酢酸、トリフルオロ酢酸、およびパーフルオロヘプタン酸である。水または水分の存在下で用いうるいわゆる「ルイス」酸または酸の供給源のようなその他の酸には、塩化亜鉛、臭化亜鉛、および塩化第二鉄が含まれる。代表的なロイコ染料塩には、トリス−（４−ジエチルアミノ−ｏ−トリル）メタンジンククロリド、トリス−（４−ジエチルアミノ−ｏ−トリル）メタンオキサラート、トリス−（４−ジエチルアミノ−ｏ−トリル）メタンｐ−トルエンスルホナートなどが含まれる。
【００４４】
アミノトリアリールメタンおよびその塩は、本発明における好ましいロイコ染料である。本発明において特に好ましいアミノトリアリールメタンのロイコ染料には、限定はないが、ＬＣＶ、ＬＥＣＶ、ＬＰＣＶ、ＬＢＣＶ、ＬＶ−１、ＬＶ−２、ＬＶ−３、アミノ部分に結合した異なるアルキル置換基を有するアミノトリアリールメタンのロイコ染料（それぞれのアルキル基は、独立して、Ｃ1 〜Ｃ4 アルキルから選ばれる）、ならびに、上記したあらゆる構造であって、更にアリール環が１個またはそれ以上のアルキル基で置換されている構造を含むアミノトリアリールメタンのロイコ染料（アルキル基は、独立して、Ｃ1 〜Ｃ3 アルキルから選ばれる）、が含まれる。本発明において最も好ましいアミノトリアリールメタンのロイコ染料は、ＬＣＶ、ＬＥＣＶ、ＬＶ−１、ＬＶ−２、およびＬＶ−３である。ロイコ染料は、組成物中で、０〜約２０重量％の量で存在することができる。第二の態様では、それは通常０. ５〜約１０重量％の量で存在する。
任意の成分：
加工フィルム、フレキソ印刷版、フォトレジスト、ソルダーマスク、およびその他の関連する感光性樹脂組成物に慣用的に添加されているその他の化合物も、被覆剤中に存在させて、フィルムの物理的特性を改変してよい。そのような化合物には、粘着力調整剤、熱安定剤、染料や顔料のような着色剤を含有するプリントアウトイメージシステム、粘度調節剤、被覆助剤、湿潤剤、界面活性剤、はく離剤、充填剤、架橋剤などが含まれる。
【００４５】
適切なプリントアウト画像系の例には、以下のものがある：２, ２′−ビス（ｏ−クロロフェニル）−４, ４′, ５, ５′−テトラフェニル−１, １′−ビイミダゾールおよびロイコクリスタルバイオレット（ＬＣＶ）；１, ２−ジブロモテトラクロロエタンおよびＬＣＶ；トリブロモメチルフェニルスルホン（ＢＭＰＳ）およびＬＣＶ；ならびに２, ３−ジブロモ−３−フェニルプロピオフェノン（ＢＰＰ）およびＬＣＶ。
【００４６】
ヘテロ環化合物には、被覆剤の銅被覆基板への粘着性を改善したり、あるいはレジストを現像する際や、関連する用途で用いる際に、残留物の形成を防いだりするものがある。適切なヘテロ環成分には、Hurleyらの米国特許第３, ６２２, ３４号、Jones の米国特許第３, ６４５, ７７２号、およびWeedの米国特許第４, ７１０, ２６２号に開示されているような材料が含まれる。好ましいヘテロ環成分には、ベンゾトリアゾール、５−クロロ−ベンゾトリアゾール、１−クロロ−ベンゾトリアゾール、４−および５−カルボキシ−ベンゾトリアゾール、１−ヒドロキシ−ベンゾトリアゾール、２−メルカプト−ベンゾキサゾール、１Ｈ−１, ２, ４−トリアゾール−３−チオール、５−アミノ−１, ３, ４−チオジアゾール−２−チオール、ならびにメルカプト−ベンズイミダゾールが含まれる。
【００４７】
被覆用組成物に用いることのできる熱重合阻害剤は、ｐ−メトキシフェノール、ヒドロキノン、アルキル−およびアリール置換ヒドロキノンおよびキノン、ｔ−ブチルカテコール、２, ６−ジ−ｔ−ブチル−ｐ−クレゾール、ならびにフェノチアジンである。ほかに熱重合阻害剤として有用なのは、米国特許第４, １６８, ９８２号に開示されているニトロソ組成物である。
【００４８】
多様な染料および顔料を添加して、感光性樹脂画像をより鮮明にしてもよい。しかし、用いるいかなる着色剤も、好ましくは、光化学的放射に対し透過性を有するべきである。代表的な染料には、ロイコクリスタルバイオレット、ビクトリア緑色染料、ビクトリア青色染料、およびネオザポン赤色染料が含まれる。
【００４９】
光画像形成性のソルダーマスク組成物の場合は、上記した基本的な成分に加え、架橋剤を存在させて、画像形成したレジストを硬化させる。適切な架橋剤には、ポリイソシアネート化合物とイソシアネート基ブロック剤との付加物、および、ホルムアルデヒドとメラミン、尿素、ベンズグアニジン等とを縮合させた樹脂が含まれる。
【００５０】
適切な光不活性化化合物を本発明で用いることができる。好ましいのは、多様なキノン化合物である。光画像形成性組成物に有用なキノンのレドックス対は、引用によりここに組み込む、米国特許第３, ６５８, ５４３号、第９列、１〜４６行に記載されている。好ましい酸化剤には、主として４３０〜５５０ｎｍ領域で吸収が起こる、９, １０−フェナントレンキノン単独か、または９, １０−フェナントレンキノンと１, ６−および１, ８−ピレンキノンとの混合物が含まれる。レドックス対の還元剤成分は、１００〜１０％が
【００５１】
【化３７】
0004156069.tif 000005
【００５２】
のトリエタノールアミンのアシルエステルであり：
（前記式中、Ｒは炭素原子１〜４個のアルキルである）、そして０〜９０％がニトリロ三酢酸か、または３, ３′, ３″−ニトリロ三プロピオン酸のＣ1 〜Ｃ4 ルキルエステルである。トリエタノールアミントリアセタートおよびジベンジルエタノールアミンアセタートは、好ましい還元剤成分である。用いる酸化剤のビイミダゾールに対するモル比は、０. ０１：１〜２：１，好ましくは０. ２：１〜０. ６：１の範囲である。用いる還元剤のビイミダゾールに対するモル比は、約１：１〜約９０：１，好ましくは１０：１〜２０：１の範囲である。
【００５３】
構造物の材料：
光重合性被覆剤用として知られているあらゆる支持フィルムを、本発明の用途において光重合性材料を被覆する際の一時的な支持体として用いることができる。この一時的な支持フィルムは、好ましくは温度変化に対し高度の立体安定性を有するものであり、多様な種類のポリアミド、ポリオレフィン、ポリエステル、ビニルポリマー、およびセルロースエステルから選択してよく、また、約６〜２００ミクロンの厚みを有するものでよい。特に適切な支持フィルムは、約２５ミクロンの厚みを有するポリエチレンテレフタレートである。
【００５４】
光画像形成性フィルムにおいては、巻いた形で保存する際のブロッキングを防ぐために、除去可能なカバーフィルムで感光性層を保護することが、必須であるかまたは少なくとも非常に望ましい。保護用のカバーフィルムは、光画像形成性素子を基板に積層する前に除去する。
【００５５】
保護用のカバーフィルムは、一時的な支持フィルムとして上記したのと同じ高分子フィルム群から選択してよく、また同様の広範囲の厚みを有するものでよいが、積層条件下で比較的可撓性のあるカバーシートを用いることが好ましい。厚みが２５ミクロンのポリエチレンまたはポリプロピレンのカバーシートが、特に適している。
【００５６】
好ましい範囲：
本発明の第一の態様の、光重合性組成物に用いる成分の好ましい範囲は、ポリマー（バインダー、ポリマー性バインダー）が約３０〜８０重量部；光重合性材料が約１０〜５０重量部；ならびに、近ＩＲ増感剤およびＨＡＢＩ光開始剤を含む光開始系が約０. ５〜１０重量部である。本発明の（第二の）光画像形成の態様に用いる成分の好ましい範囲は、ポリマーが０〜約７０重量部；ロイコ染料が約０. １〜約１０重量部；ならびに、近ＩＲ増感剤およびＨＡＢＩ光開始剤を含む光開始系が約０. ５〜１０重量部である。重量部基準での、光増感剤の光開始剤に対する好ましい比の範囲は、約０. ０４〜約０. ２である。
【００５７】
光画像形成性および／または光重合性（光硬化性）層の厚みは、現像のやり方に依存するものであって、限定されるものではない。
【００５８】
製造方法：
乾燥フィルムの形成方法は、比較的簡単で、直接的である。本発明の、安定な、液状の光画像形成性および／または光重合性組成物で、永続的にかまたは一時的に基板を被覆する。当業界でよく知られている様々な方法を採用することができる。
【００５９】
液状組成物中の実質的に全ての溶剤を除去することによって、乾燥フィルムとする。液体の固形分含量は比較的高いため、好ましい条件下では、乾燥フィルムを形成するのに、比較的少量の液体を除去すればよいと考えられる。
【００６０】
使用方法
本発明の光画像形成性および／または光重合性組成物は、フォトレジスト、ソルダーマスク、印刷版、および現像製品を製造するのに用いてよい。これらの組成物は、上記したような乾燥フィルムを作る場合、被覆かまたは積層によって、基板に塗布する。乾燥後、塗膜を、一般に３０秒〜２分間ドローダウンさせて、次いでネガティブまたはポジティブの透かしを通して、光化学的放射に対し露光させる。透かしは、実質的に不透明な領域と実質的に透明な領域とからのみなっており、その不透明な領域が実質的に同じ光学密度であるような、画像のついた透かしである。本発明の方法で用いる組成物は、一般に、近赤外（近ＩＲ）領域で最大の感度を示すことから、放射源は、この領域での放射を効果的な量で供給すべきである。適切な放射源には、近ＩＲ領域で放射を行うダイオード・レーザーが含まれる。放射露光時間は、用いる放射源の強度と種類、光画像形成性／光重合性層からの距離、および光画像形成性／光重合性層の種類に依存して、１秒〜数分の単位で異なっていてよい。一般に、露光時間は、標準的な、レーザーを用いない市販の放射源を用いると、１０秒〜１０分またはそれ以上であり、レーザー源を用いると、かなり短く（ミリ秒以下に）することができる。
【００６１】
画像形成するよう露光させて、光画像形成性／光重合性組成物に画像形成領域と画像非形成領域とを形成し、もしカバーシートを使用していればそれを除去した後、露光した層を現像して第一の基板上に画像を形成する。画像形成領域と画像非形成領域とを有する露光した層を現像して、第一の基板上に画像を形成する工程は、ある現像用途で行うような乾式現像工程でも可能であるし、またその他の現像用途、ならびにフォトレジスト、ソルダーマスク、およびフレキソ印刷版に関して行うような、湿式現像工程でも可能である。露光した層は、画像非形成領域を除去してレリーフ画像を残すような水性のアルカリ現像液、半水性現像液、または、溶剤現像液を用いて現像してよい。第一の基板が銅塗装したエポキシガラス基板である場合、形成した画像は、第一の基板の銅露光領域をエッチングするかメッキする際のマスクとして用いうる、レジスト画像である。第一の基板が、アノード処理したアルミニウムのような金属基板である場合は、印刷版が得られる。光画像形成性層は、顔料で着色し、洗浄現像(wash-off development)した後に、現像品となる。
【００６２】
露光層は、トーニング・ホイル(toning foil) またはフィルムでトーニングするか、あるいはトナー粉末を付けることにより現像してもよい。有用なトーニング・フィルムは、１９８７年７月６日に発行された、Froehlich の米国特許第３, ６２５, ０１４号に記載されている。支持体と、顔料で着色した結合力の低いポリマー層とを含むこのフィルムは、画像形成領域と画像非形成領域とを有する露光した層に積層される。支持体は、第一の基板上の画像形成領域に隣接する、着色したポリマーにそってはがす。一般に、トーニング・フィルムは、通常の積層速度よりゆっくりと積層することが必要であるため、何度か実験を行って、それぞれの異なるトーニング・フィルムを積層するのに最適の速度と温度を決定する必要があるかもしれない。
【００６３】
改良された表面塗膜のみならず、乾燥非エレクトロスコピック(non-electroscopic) トナー、およびその製造法は、当業界でよく知られており、たとえば、Chu とMangerの米国特許第３, ６２０, ７２６号；Grayの米国特許第３, ９０９, ３８２号；Fickesらの米国特許第４, ２１５, １９３号；Fickesの米国特許第４, ３９７, ９４１号；およびMatrick の米国特許第４, ５４６, ０７２号に記載されている。トナーは、粘着性のない画像形成領域と、粘着性のある画像非形成領域とを有する露光層に塗布される。過剰のトナーをふき取り、第一の基板上にトナーの画像を形成する。
【００６４】
画像形成領域と画像非形成領域とを有する露光した層は、ピール・アパート(peel-apart)現像によって現像してもよい。この態様では、光画像形成性層を着色してよい。露光工程の前か、画像形成領域および画像非形成領域を露光層に形成したあとに、第二の基板を光画像形成性層に積層してよい。次いで第二の基板をはがし、これによって画像形成領域を第一の基板上に残し、画像非形成領域が第二の基板上に取り除かれる。光画像形成性／光重合性層が着色されていない場合は、第二の基板とともに取り除かれた、粘着力のある画像非形成領域を上記したような乾燥トナー粒子またはトーニング・フィルムで処理してもよい。
【００６５】
定義
効果的な光重合
本発明の組成物および方法を用いて行う光重合は、画像形成するように光化学的放射に対して露光させた組成物を３０℃で１〜２分間、水性（現像液）溶液（炭酸ナトリウム１重量％）、半水性（現像液）溶液、または溶剤（現像液）溶液で処理すると、光化学的放射に露光した部分は実質的に影響を受けないが、光化学的放射に露光しなかった部分は除去されるという場合、これを効果的であると定義する。
【００６６】
効果的な光画像形成
本発明の組成物および方法を用いて行う光画像形成は、光重合を別にして、画像形成するように光化学的放射に対して露光させた組成物において、光化学的放射に露光した部分の光学密度単位が少なくとも０. ２増加するが、光化学的放射に露光しなかった部分の光学密度単位が最大でも０. １しか増加しないという場合に、効果的であると定義する。光重合および洗浄を含む光画像形成に関して、効果的な光画像形成は、効果的な光重合として上記したのと同様に定義される。
近赤外（近ＩＲ）感光性染料
これは、近赤外（近ＩＲ）領域（〜７７０−１５００ｎｍ）の電磁スペクトルを吸収する染料であって、かつ、ＨＡＢＩ光開始剤を活性化し、光重合性材料の光重合を開始するおよび／または、無色または淡色染料前駆体から着色染料を形成することにより、光画像形成性材料の光画像形成を開始することの可能な染料である。そのような色を形成する例としては、ロイコ染料を着色染料の形に酸化して、光画像を形成するものがある。
【００６７】
対応するヘテロ環構造の対
対応するヘテロ環構造の対は、各原子種が同じ数であり、対となったおのおのの構造の中で、それぞれの原子が同じ数および同じ種類の原子と結合している、二つのヘテロ環構造と定義される。対となったヘテロ環構造において唯一異なる点は、対となった部分で化学結合がいくつか異なる（Ｃ−Ｃ単結合対Ｃ＝Ｃ二重結合）ことと、そして、ある対の一部（Ｄ2 ）ではヘテロ原子が四級化されていながら、その対のもう一方の部分（Ｄ1 ）では四級化されていない、というものである。異なるヘテロ環構造のＤ1 およびＤ2 の対となった部分の具体例を、いくつか以下の表７〜表１４に示す。
【００６８】
用語
発明の範囲内の近ＩＲ染料
ＤＦ−１４１３：
２−［２−［２−［２, ４, ６−トリオクソ−１, ３−ピリミジン−５−イル］−３−［２−（１, ３−ジヒドロ−１−エチル−３, ３−ジメチル−２Ｈ−インドール−２−イリデン）−エチリデン］−１−シクロペンテン−１−イル］−エテニル］−１−エチル−３, ３−ジメチル−３Ｈ−インドリウム、内部塩
ＤＦ−１４１９：
２−［２−［２−［２, ４, ６−トリオクソ−１, ３−ピリミジン−５−イル］−３−［２−（１−エチル−２（１Ｈ）キノリリデン）−エチリデン］−１−シクロペンテン−１−イル］−エテニル］−１−エチル−キノリウム、内部塩
ＤＦ−１４２９：
２−［２−［２−［２, ４, ６−トリオクソ−１, ３−ピリミジン−５−イル］−３−［２−（１, ３−ジヒドロ−１, ３, ３−トリメチル−５−メトキシ−２Ｈ−インドール−２−イリデン）−エチリデン］−１−シクロペンテン−１−イル］−エテニル］−１, ３, ３−トリメチル−５−メトキシ−３Ｈ−インドリウム、内部塩
ＤＦ−１４２２：
２−［２−［２−［２, ４, ６−トリオクソ−１, ３−ピリミジン−５−イル］−３−［２−（１, ３−ジヒドロ−１, １, ３−トリメチル−２Ｈ−ベンゾ［ｅ］インドール−２−イリデン）−エチリデン］−１−シクロペンテン−１−イル］−エテニル］−１, ３−ジヒドロ−１, １, ３−トリメチル−２Ｈ−ベンゾ［ｅ］インドリウム、内部塩
ＤＦ−１６６８：
２−［２−［２−［２, ４, ６−トリオクソ−１, ３−ピリミジン−５−イル］−３−［１−エチル−ナフト［１, ２−ｄ］チアゾール−２（１Ｈ）−イリデン）−エチリデン］−１−シクロペンテン−１−イル］−エテニル］−１−エチル−２Ｈ−ナフト［１, ２−ｄ］チアゾリウム、内部塩
ＤＦ−１２１２４：
２−［２−［２−ピペリジノ−３−［２−（１−エチル−１, ３−ジヒドロベンゾチアゾール−２−イリデン）−エチリデン］−１−シクロペンテン−１−イル］エテニル］−１−エチルベンゾチアゾリウム、ｎ−ブチルトリフェニルホウ素塩
ＤＦ−１５１１８：
２−［２−［２−［２, ４, ６−トリオクソ−１, ３−ピリミジン−５−イル］−３−［３−エチル−６−メトキシ−２（３Ｈ）ベンゾチアゾリリデン）−エチリデン］−１−シクロペンテン−１−イル］−エテニル］−３−エチル−６−メトキシ−２（３Ｈ）−ベンゾチアゾリウム、内部塩
ＤＦ−１５１３１：
２−［２−［２−［２, ４, ６−トリオクソ−１, ３−ピリミジン−５−イル］−３−［３−エチル−２（３Ｈ）ベンゾチアゾリリデン）−エチリデン］−１−シクロペンテン−１−イル］−エテニル］−３−エチル−２（３Ｈ）−ベンゾチアゾリウム、内部塩
ＤＦ−１５１３２：
２−［２−［２−［２, ４, ６−トリオクソ−１, ３−ピリミジン−５−イル］−３−［３−（スルホプロピル）−５−トリフルオロ−メチル−２（３Ｈ）ベンゾチアゾリリデン）−エチリデン］−１−シクロペンテン−１−イル］−エテニル］−３−（３−スルホプロピル）−５−トリフルオロメチル−２（３Ｈ）−ベンゾチアゾリウム、ビストリエチルアンモニウム塩
ＧＷ−８２６：
２−［２−［２−２−ピペリジノ−３−［２−（１−エチル−１, ３−ジヒドロベンゾチアゾール−２−イリデン）−エチリデン］−１−シクロペンテン−１−イル］エテニル］−１−エチルベンゾチアゾリウム、臭化物塩
ＧＷ−４３６：
２−［２−［２−２−モルホリノ−３−［２−（１−エチル−１, ３−ジヒドロベンゾチアゾール−２−イリデン）−エチリデン］−１−シクロヘキセン−１−イル］エテニル］−１−エチルベンゾチアゾリウム、臭化物塩
ＧＷ−７７６：
２−［２−［２−４−カルボエトキシヘキサヒドロピラジノ−３−［２−（１−エチル−１, ３−ジヒドロベンゾチアゾール−２−イリデン）−エチリデン］−１−シクロペンテン−１−イル］エテニル］−１−エチルベンゾチアゾリウム、臭化物塩
ＧＷ−９７６：
２−［２−［２−（２アザ−１, ２, ３, ４−テトラヒドロナフタレニル）−３−［２−（１−エチル−１, ３−ジヒドロベンゾチアゾール−２−イリデン）−エチリデン］−１−シクロヘキセン−１−イル］エテニル］−１−エチルベンゾチアゾリウム、臭化物塩
ＧＷ−１８６：
２−［２−［２−４−メチルヘキサヒドロピラジノ−３−［２−（１−エチル−１, ３−ジヒドロベンゾチアゾール−２−イリデン）−エチリデン］−１−シクロヘキセン−１−イル］エテニル］−１−エチルベンゾチアゾリウム、テトラフルオロホウ酸塩
ＮＫ−２２６８：
２−［２−［２−２−ジフェニルアミノ−３−［２−（１−エチル−１, ３−ジヒドロベンゾチアゾール−２−イリデン）−エチリデン］−１−シクロペンテン−１−イル］エテニル］−１−エチルベンゾチアゾリウム、過塩素酸塩
ＮＫ−３８７７：
２−［２−［２−ジフェニルアミノ−３−［２−（１−エチル−６−メトキシ−１, ３−ジヒドロベンゾチアゾール−２−イリデン）−エチリデン］−１−シクロペンテン−１−イル］エテニル］−１−エチル−６−メトキシ−ベンゾチアゾリウム、過塩素酸塩
発明の範囲外の近ＩＲ染料
ＳＱＳ：
４［［３−［［２, ６−ビス（１, １０−ジメチルエチル）−４Ｈ−チオピラン−４−イリデン］メチル］２−メチル］２−ヒドロキシ−４−オクソ−２−シクロブテン−１−イリデン］メチル−２, ６−ビス（１, １−ジメチルエチル）−チオピリリウムヒドロキシド、内部塩
ＨＡＢＩ
ＣＤＭ−ＨＡＢＩ：  ２−（ｏ−クロロフェニル）−４, ５−ビス（ｍ−メトキシフェニル）−イミダゾール二量体
ｏ−Ｃｌ−ＨＡＢＩ：  ２, ２′−ビス（ｏ−クロロフェニル）−４, ４′, , ５′−テトラフェニル−１, １′−ビイミダゾール（ＣＡＳ番号第一７０７−６８−２番）
２, ３, ５−ＴＣｌ−ＨＡＢＩ：  ２, ２′−ビス（２, ３, ５−トリクロロフェニル）−４, ４′, ５, ５′−テトラフェニル−１, １′−ビイミダゾール、または１, １′−ビ−１Ｈ−イミダゾール，４, ４′，５, ５′−テトラフェニル−２, ２′−ビス（２, ３, ５−トリクロロフェニル）−（ケミカルアブストラクツ索引名、ＣＡＳ番号第一５４４８２−２１−０番）
ＴＣＴＭ−ＨＡＢＩ：  １Ｈ−イミダゾール，２, ５−ビス（ｏ−クロロ−フェニル）−４−［３, ４−ジメトキシフェニル］−，二量体
ロイコ染料
ＬＢＣＶ：  ロイコブチルクリスタルバイオレット；正式な化学名は、トリス（Ｎ, Ｎ−ジブチルアミノフェニル）メタン。
【００６９】
ＬＣＶ：  ロイコクリスタルバイオレット；正式な化学名は、トリス（Ｎ, Ｎ−ジメチルアミノフェニル）メタン。
【００７０】
ＬＥＣＶ：  ロイコエチルクリスタルバイオレット；正式な化学名は、トリス（Ｎ, Ｎ−ジエチルアミノフェニル）メタン。
【００７１】
ＬＰＣＶ：  ロイコプロピルクリスタルバイオレット；正式な化学名は、トリス（Ｎ, Ｎ−ジ−ｎ−プロピルアミノフェニル）メタン。
【００７２】
ＬＶ−１：  ビス（４−Ｎ, Ｎ−ジエチルアミノフェニル）（２−メチル−４−Ｎ, Ｎ−ジエチルアミノフェニル）メタン。
【００７３】
ＬＶ−２：  （４−Ｎ, Ｎ−ジエチルアミノフェニル）ビス（２−メチル−４−Ｎ, Ｎ−ジエチルアミノフェニル）メタン。
【００７４】
ＬＶ−３：  トリス（２−メチル−４−Ｎ, Ｎ−ジエチルアミノフェニル）メタン。
【００７５】
モノマー
ＴＭＰＥＯＴＡ：  エトキシ化トリメチロールプロパントリアクリレート（ポリオキシエチル化トリメチロールプロパントリアクリレート）
ＴＭＰＴＡ：  トリメチロールプロパントリアクリレート
その他の成分
（連鎖移動剤名）
Ｎ−ＰｈＧｌｙ：  Ｎ−フェニルグリシン
Ｊｕｌ：  ジュロリジン
ＤＩＤＭＡ：  ２, ６−ジイソプロピル−Ｎ, Ｎ−ジメチルアニリン
（バインダー・ポリマー）
ＭＭＡ/ ＥＡ/ ＭＡＡ（４４/ ３５/ ２１重量％）（ＭＭＡはメタクリル酸メチル、ＥＡはアクリル酸エチル、ＭＡＡはメタクリル酸）
（ＰＥＴ：ポリエチレンテレフタレート）Mylar （登録商標）フィルム、デラウェア州ウィルミントン所在のDu Pont 社製
【００７６】
【実施例】
以下の実施例によって本発明を説明するが、本発明はこれらの実施例に限定されるものではない。表７〜表１４に示す実施例のうちのいくつか（ＤＦ−１４２９）は、光化学的増感剤として、それほど効率的ではない。
【００７７】
レーザー強度（出力密度）は、ｍＷ／ｃｍ2 （ミリワット／平方センチ）の単位で測定した。
【００７８】
レーザー・フルーエンス（エネルギー密度）は、ｍＪ／ｃｍ2 （ミリジュール／平方センチ）の単位で測定した。
【００７９】
出力密度、エネルギー密度、および露光時間は、以下の等式に示すように関連している：
【００８０】
【数１】
（ＰＤ）（Ｅｌ）＝ＥＤ
［前記式中、ＰＤは出力密度（ｍＷ／ｃｍ2 ）であり；Ｅｌは露光時間（秒）であり；そしてＥＤはエネルギー密度（ｍＪ／ｃｍ2 ）である］。
【００８１】
実施例１
先に開示した近ＩＲ染料のいくつかは市販されている。これらの染料、および販売元情報を以下に示す。
【００８２】
0004156069.tif 000006
実施例２
｛２−［２−［２−［２, ４, ６−トリオクソ−１, ３−ピリミジン−５−イル］−３−［２−（１, ３−ジヒドロ−１−エチル−３, ３−ジメチル−２Ｈ−インドール−２−イリデン）−エチリデン］−１−シクロペンテン−１−イル］−エテニル］−１−エチル−３, ３−ジメチル−３Ｈ−インドリウム、内部塩（ＤＦ−１４１３）｝
表題の化合物を、以下のようにして製造した：３−エチル−１, １, ２−トリメチルインドレニウムヨウ化物（３. １５ｇ、０. ０１ｍｏｌ）と（５−（２, −ビス−アニリノメチレン）シクロペンチリデン−１, ３−ジメチルバルビツル酸（化合物Ｂ）（２. １３ｇ、０. ００５ｍｏｌ）とを、３０ｍｌのジメチルホルムアミドと混合した。トリエチルアミン（１. １５１ｇ、０. ０１５ｍｏｌ）を添加し、混合物を１００〜１０３℃で１５分間加熱した。この混合物を室温まで冷却し、３００ｍｌの攪拌したエチルエーテルに注いだ。得られる混合物を冷蔵し、濾過した後、残渣をエーテル中で再スラリー化した。濾過および風乾後、２. ２２ｇの青紫色の結晶を得た。融点は２４５〜２４７℃、吸収極大（メタノール）は７８０（ｅ＝２９２, ０００）であった。
【００８３】
上記反応物質は、以下のようにして製造した：
３−エチル−１, １, ２−トリメチルインドレニウムヨウ化物
１, １, ２−トリメチルインドレニン（２２. ７１ｇ、０. １４３ｍｏｌ）とヨードエタン（２４. ５０ｇ、０. １５７ｍｏｌ）とを３２ｍｌの酢酸エチルに溶解し、加熱して３. ５時間還流した。反応混合物を室温まで冷却し、得られる沈殿物を濾過によって回収した。この沈殿物を、洗浄液が無色となるまでアセトンで洗浄した。乾燥後の収量は１６. ３３ｇであった。イソプロパノールから再結晶した収量は、１５. ９３ｇであった。
【００８４】
化合物Ｂ
５−シクロペンチリデン−１, ３−ジメチルバルビツル酸（化合物Ａ）（１３. ３２ｇ、０. ０６ｍｏｌ）とエチルイソホルマニリド（１７. ９ｇ、０. １２ｍｏｌ）とを４０ｍｌのジメチルホルムアミドに溶解し、１２３℃で５０分間加熱した。室温まで冷却した後、４０ｍｌのメタノールを加え、全混合物を−５℃に冷却した。生成物を濾過によって回収し、メタノール中で再度スラリー化した。濾過および風乾後の化合物Ｂの収量は１２. ０２ｇであり、融点は３５０℃より高く、吸収極大は５４５（ｅ＝７３, ３００）であった。
【００８５】
化合物Ａ
１, ３−ジメチルバルビツル酸（２３. ４ｇ、０. １５ｍｏｌ）、シクロペンタノン（１２. ６ｇ、０. １５ｍｏｌ）、酢酸アンモニウム（３. ６ｇ、０. ０４７ｍｏｌ）、６ｍｌの酢酸、および１００ｍｌのトルエンを加熱して、６時間還流させた。室温まで冷却した後、１００ｍｌの水を加えて、混合物を３０分間攪拌した。層分離させ、有機層を１００ｍｌの水で２回洗浄した。この有機層を硫酸ナトリウム上で乾燥した後、ロータリー・エバポレータでトルエンを除去し、残留物を９５％エタノールから再結晶して、化合物Ａの白色結晶（融点１０９℃）２３. ６８ｇを得た。
【００８６】
実施例３
｛２−［２−［２−［２, ４, ６−トリオクソ−１, ３−ピリミジン−５−イル］−３−［２−（１−エチル−２（１Ｈ）キノリリデン）−エチリデン］−１−シクロペンテン−１−イル］−エテニル］−１−エチル−キノリウム、内部塩（ＤＦ−１４１９）｝
表題の化合物を、以下のようにして製造した：１−エチル−２−メチルキノリニウムトシラート（３. ４３ｇ、０. ０１ｍｏｌ）と化合物Ｂ（２. １４ｇ、０. ００５ｍｏｌ）とを、３０ｍｌのジメチルホルムアミドと混合した。トリエチルアミン（１. １５ｇ、０. ０１５ｍｏｌ）を添加し、混合物を１００℃で２５分間加熱した。この混合物を１０℃まで冷却し、濾過した後、アセトンで洗浄した。生成物をアセトン中でスラリー化し、濾過、乾燥して、２. ２６ｇの銅色の結晶を得た［融点２８０℃、吸収極大（メタノール）＝８８０（ｅ＝１６６, ０００）］。４８５ｎｍにおける吸光度は、半付加物がいくらか存在することを示している。
【００８７】
上記反応物質は、以下のようにして製造した：化合物Ｂは上記のようにして製造し、１−エチル−２−メチルキノリニウムトシラートは以下のようにして製造した：キナルジン（７. １５ｇ、０. ０５ｍｏｌ）とエチルトシラート（１０ｇ、０. ０５ｍｏｌ）とを、２０ｍｌのｏ−キシレン中で１４４℃で６. ２５時間加熱した。反応混合物を６０℃より低い温度まで冷却し、アセトンを加えた。室温まで冷却した後、混合物を濾過し、粗生成物をアセトン中で３回スラリー化し、濾過および乾燥した後、８. ９８ｇの赤色固形物を得た（融点１５０℃）。
【００８８】
実施例４
｛２−［２−［２−［２, ４, ６−トリオクソ−１, ３−ピリミジン−５−イル］−３−［２−（１, ３−ジヒドロ−１, １, ３−トリメチル−２Ｈ−ベンゾ［ｅ］インドール−２−イリデン）−エチリデン］−１−シクロペンテン−１−イル］−エテニル］−１, ３−ジヒドロ−１, １, ３−トリメチル−２Ｈ−ベンゾ［ｅ］インドリウム、内部塩（ＤＦ−１４２２）｝
表題の化合物を、以下のようにして製造した：１, １, ２, ３−テトラメチル−１Ｈ−ベンゾ（ｅ）インドリウムトシラート（７. ９ｇ、０. ０２ｍｏｌ）と化合物Ｂ（４. ２８ｇ、０. ０１ｍｏｌ）とを、３０ｍｌのジメチルホルムアミドと混合した。トリエチルアミン（３. ０ｇ、０. ０３ｍｏｌ）を添加し、混合物を８０〜１０８℃で２７分間加熱した。この混合物を室温まで冷却し、濾過した後、アセトンで洗浄した。生成物をアセトン中でスラリー化し、濾過、乾燥して、５. ７５ｇ（９０％）の金緑色の結晶を得た［融点２８２℃、吸収極大（メタノール）＝８１０（ｅ＝２４２, ０００）］。
【００８９】
上記反応物質は、以下のようにして製造した：化合物Ｂは上記のようにして製造し、１, １, ２, ３−テトラメチル−１Ｈ−ベンゾ（ｅ）インドリウムトシラートは以下のようにして製造した：１, １, ２−トリメチル−１Ｈ−ベンゾ（ｅ）インドール（１０. ４５ｇ、０. ０５ｍｏｌ）と、メチルトシラート（９. ３ｇ、０. ０５ｍｏｌ）と、そして４０ｍｌのｏ−キシレンとを、１５０℃で６時間加熱した。８０℃まで冷却すると混合物は固化し始めるので、ただちにアセトンを加えた。室温まで冷却した後、混合物を濾過し、アセトンで洗浄した。生成物をアセトン中で２回スラリー化し、濾過および乾燥した後、１６. ５６ｇの白色粉末を得た（融点２１２℃）。
【００９０】
実施例５
｛２−［２−［２−（３, ５−ジメチル−２, ４, ６−トリオクソ−１, ３−ピリミジン−５−イル］−３−［２−（１, ３−ジメチル−４, ５−キノキサリノ−イミダゾール−２−イリデン）−エチリデン］−１−シクロペンテン−１−イル］−エテニル］−１, ３−ジメチル−４, ５−キノキサリノ−イミダゾリウム、内部塩（ＤＦ−１３１４０）｝
表題の化合物を、以下のようにして製造した：１, ２, ３−トリメチル−４, −キノキサリノ−イミダゾリウム４−トルエンスルホナート（３. ００ｇ、０. ０７８ｍｏｌ）と化合物Ｂ（１. ６６ｇ、０. ００３９ｍｏｌ）とを、２０ｍｌのジメチルホルムアミドと混合した。トリエチルアミン（０. ７９ｇ）を添加し、混合物を１００℃で１００分間加熱した。この混合物を室温まで冷却し、濾過した。生成物をアセトン中で１時間スラリー状に保持し、濾過、風乾して、２. ２ｇの収量を得た［融点２８３〜２８９℃、吸収極大（メタノール）＝８５０（ｅ＝２１３, ０００）］。
【００９１】
上記反応物質は、以下のようにして製造した：化合物Ｂは上記のようにして製造し、１, ２, ３−トリメチル−４, ５−キノキサリノ−イミダゾリウム４−トルエンスルホナートは以下のようにして製造した：メチルアミンを２, ３−ジクロロキノキサリンと反応させて製造した２, ３−ビス−（３−メチルアミノ）キノキサリニウム４−トルエンスルホナート（４. ０４ｇ）を、４２０ｍｌの無水酢酸とともに２時間還流させた。室温まで冷却した後、反応混合物を３４００ｍｌの攪拌した酢酸エチルに注いだ。得られる沈殿物を瀘別し、アセトンに再スラリー化した。濾過および乾燥により、３. ００ｇの収量を得た（融点２５３〜２５８℃）（ｄｅｃ）。
【００９２】
実施例６
｛２−［２−［２−［２, ４, ６−トリオクソ−１, ３−ピリミジン−５−イル］−３−［１−エチル−ナフト［１, ２−ｄ］チアゾール−２（１Ｈ）−イリデン）−エチリデン］−１−シクロペンテン−１−イル］−エテニル］−１−エチル−２Ｈ−ナフト［１, ２−ｄ］チアゾリウム、内部塩（ＤＦ−１６６８）｝
表題の化合物を、以下のようにして製造した：１−エチル−２−メチルナフト［１, ２−ｄ］チアゾリウムトシラート（２. ００ｇ、０. ００５ｍｏｌ）と化合物Ｂ（０. ８６ｇ、０. ００２５ｍｏｌ）とを、３５ｍｌのジメチルホルムアミドと混合した。トリエチルアミン（０. ７６ｇ、０. ００７５ｍｏｌ）を添加し、混合物を室温で３. ７５時間攪拌した。この混合物を濾過し、生成物を酢酸エチル中に再スラリー化した。濾過により生成物を回収し、乾燥して、１. ２０ｇの収量を得た［融点２４６〜２４９℃、吸収極大（メタノール）＝８４８（ｅ＝２３１, ０００）］。
【００９３】
上記反応物質は、以下のようにして製造した：化合物Ｂは上記のようにして製造し、１−エチル−２−メチルナフト［１, ２−ｄ］チアゾリウムトシラートは以下のようにして製造した：２−メチルナフト［１, ２−ｄ］チアゾール（１９. ９ｇ、０. １ｍｏｌ）およびエチルトシラート（２０ｇ、０. １ｍｏｌ）をともに１７０〜１８０℃で７時間加熱した。混合物を６０℃より低い温度まで冷却したとき、アセトンを加えた。室温まで冷却し、固化した混合物を濾過し、得られる粗生成物をアセトン中に３回再スラリー化した。濾過および乾燥の後、出発物質の残留する〜２０ｇの生成物を得た。この物質をアセトンとともに３０分間煮沸し、保温濾過、真空乾燥して、１１. ３６ｇの収量を得た（融点１２７〜１３９℃）。
【００９４】
実施例７
｛２−［２−［２−［２, ４, ６−トリオクソ−１, ３−ピリミジン−５−イル］−３−［３−エチル−６−メトキシ−２（３Ｈ）ベンゾチアゾリリデン）−エチリデン］−１−シクロペンテン−１−イル］−エテニル］−３−エチル−６−メトキシ−２（３Ｈ）−ベンゾチアゾリウム、内部塩（ＤＦ−１５１１８）｝
表題の化合物を、以下のようにして製造した：３−エチル−６−メトキシ−２−メチルベンゾチアゾリウムヨウ化物（H.W. Sands, Ｉ−１０３２，１. ５０ｇ，０. ００４４６ｍｏｌ）と化合物Ｂ（０. ８２ｇ、０. ００２２３ｍｏｌ）とを、２０ｍｌのジメチルホルムアミドと混合した。トリエチルアミン（０. ６７ｇ、０. ００６６９ｍｏｌ）を添加し、混合物を室温で５５分間攪拌した。この混合物を濾過し、生成物を酢酸エチル中に再スラリー化した。濾過により生成物を回収し、乾燥して、１. １９ｇの収量を得た［融点２３８℃、吸収極大（メタノール）＝８２６（ｅ＝２５９, ０００）］。
【００９５】
実施例８
｛２−［２−［２−［２, ４, ６−トリオクソ−１, ３−ピリミジン−５−イル］−３−［３−エチル−２（３Ｈ）ベンゾチアゾリリデン）−エチリデン］−１−シクロペンテン−１−イル］−エテニル］−３−エチル−２（３Ｈ）−ベンゾチアゾリウム、内部塩（ＤＦ−１５１３１）｝
３−エチル−２−メチルベンゾチアゾリウムヨウ化物（H.W. Sands, Ｉ−１００３，２. ００ｇ，０. ００６５６ｍｏｌ）と化合物Ｂ（１. ４０ｇ、０. ００３２８ｍｏｌ）とを、６０ｍｌのジメチルホルムアミドと混合した。トリエチルアミン（０. ９９ｇ、０. ００９８４ｍｏｌ）を添加し、混合物を室温で２時間攪拌した。この混合物を濾過し、生成物を酢酸エチル中に再スラリー化した。濾過により生成物を回収し、乾燥して、１. ７１ｇの収量を得た［融点２５６℃、吸収極大（メタノール）＝８１１（ｅ＝２５９, ０００）］。
【００９６】
実施例９
｛２−［２−［２−［２, ４, ６−トリオクソ−１, ３−ピリミジン−５−イル］−３−［３−（スルホプロピル）−５−トリフルオロ−メチル−２（３Ｈ）ベンゾチアゾリリデン）−エチリデン］−１−シクロペンテン−１−イル］−エテニル］−３−（３−スルホプロピル）−５−トリフルオロメチル−２（３Ｈ）−ベンゾチアゾリウム、ビストリエチルアンモニウム塩（ＤＦ−１５１３２）｝
２−メチル−３−（３−スルホプロピル）−５−トリフルオロメチルベンゾチアゾリウム、内部塩（H.W. Sands, Ｉ−１０６９，２. ０３ｇ，０. ００６ｍｏｌ）と化合物Ｂ（１. ２８ｇ、０. ００３ｍｏｌ）とを、８０ｍｌのジメチルホルムアミドと混合した。トリエチルアミン（０. ９１ｇ、０. ００９ｍｏｌ）を添加し、混合物を室温で９時間攪拌した。この混合物を濾過し、瀘液を４００ｍｌの攪拌した酢酸エチルに注いだ。３０分間の攪拌の後、濾過により生成物を回収し、酢酸エチル中に再スラリー化した。濾過および乾燥して、２. ４２ｇの銅色粉末を得た［融点２１８〜２３０℃、吸収極大（メタノール）＝８０９（ｅ＝２８０, ０００）］。
【００９７】
実施例１０
｛２−［２−［２−クロロ−３−［３−エチル−６−メトキシ−２（３Ｈ）ベンゾチアゾリリデン）−エチリデン］−１−シクロペンテン−１−イル］エテニル］−３−エチル−６−メトキシ−２（３Ｈ）−ベンゾチアゾリウムヨウ化物（ＤＦ−１５１０１）｝
表題の化合物を、以下のようにして製造した：３−エチル−６−メトキシ−２−メチルベンゾチアゾリウムヨウ化物（H.W. Sands, Ｉ−１０３２，１. １８ｇ，０. ００５ｍｏｌ）、２−クロロ−３−（アニリノメチレン）−１−（アニリニウムメチル）−シクロペント−１−エン塩酸塩（０. ８６ｇ、０. ０２５ｍｏｌ）、および２０ｍｌのジメチルホルムアミドを、合わせて混合した。無水酢酸（１. ２ｍｌ）を加え、次いで０. ７６ｇ（０. ０１６５ｇ）のトリエチルアミンを加えた。混合物を攪拌し、８０〜９０℃で３０分間加熱した。この混合物をメタノール氷浴上で冷蔵し、濾過した。瀘液を２００ｍｌの冷蔵した酢酸エチルに注ぎ、１時間攪拌して濾過した。生成物を酢酸エチル中に再スラリー化し、濾過、風乾して、０. ５５ｇの収量を得た［融点２２３〜２２６℃、吸収極大（メタノール）＝８０７（ｅ＝９６, ０００）］。
【００９８】
上記の反応物質は、以下のようにして製造した：
２−クロロ−３−（アニリノメチレン）−１−（アニリニウムメチル）−シクロペント−１−エン塩酸塩
この反応物質は、米国特許第４, ８８２, ２６５号および欧州特許公開第０４２００１２Ａ１号の方法にしたがって製造した。
【００９９】
表５および表６に包括的に示す、本発明の範囲内のその他の増感剤は、前記した方法に従うか、あるいは上記の実施例または類似の方法（２等量のＤ部分が１等量のシクロペンチリデン−Ａ部分と結合する）によって、容易に製造しうる。
【０１００】
実施例１１〜１７
これらの実施例では、一組の近ＩＲ染料のそれぞれが、およそ１００ｍＷ／ｃｍ2 の強度で作動させた８２０ｎｍのダイオード・レーザーを用いて画像形成を行うと、直ちに感光性樹脂洗浄フィルム組成物の重合を誘導できる、ということを示した。
【０１０１】
個々の染料それぞれを、その染料（０. ２５ｇ）と、ＴＭＰＥＯＴＡ/ ＴＭＰＴＡモノマー（２６. ０ｇ／９. ０ｇ）と、Ｎ−フェニルグリシン（０. ５０ｇ）と、アクリル性バインダー・ポリマー（ＭＭＡ／ＥＡ／ＭＡＡ  ４４／３１／１重量％；０. ５０ｇ）と、そしてＨＡＢＩ光開始剤（２. ０ｇ）とからなる感光性樹脂洗浄組成物中の光増感剤成分として試験した。２つのフィルムサンプルの組を別々に作製して試験した。第一組のフィルムはＨＡＢＩ光開始剤がｏ−Ｃｌ−ＨＡＢＩであり、第二組のフィルムはＨＡＢＩ光開始剤が２, ３, ５−ＴＣｌ−ＨＡＢＩであった。試験した特定の組成物を以下に列挙する。実施例１１ではＤＦ−１４１３；実施例１２ではＤＦ−１４１９；実施例１３ではＤＦ−１６６８；実施例１４ではＤＦ−１５１１８；実施例１５ではＤＦ−１５１３１；実施例１６ではＤＦ−１５１３２；実施例１７ではＮＫ−２２６８を用いた。
【０１０２】
それぞれの感光性樹脂フィルム組成物（実施例１１〜１７）を溶剤（ＭＥＫ、ＭＥＫ／ＭｅＯＨ、またはＭｅＯＨ（５％）／ＣＨ2 Ｃｌ2 を、全固形分濃度が３３〜３５％となるように用いる）で被覆し、溶剤を除去（乾燥）して、１〜２ミル(mil) 厚さの感光性樹脂乾燥フィルムを得た。それぞれのフィルムサンプルを試験するために、以下の作業を行った。感光性樹脂フィルムを銅基板上に積層し、１００ｍＷ／ｃｍ2 の出力強度の８２０ｎｍダイオード・レーザーを以下の表に示す露光時間で作動させ、画像を形成させた。
【０１０３】
【表１】
0004156069.tif 000007
上記したレーザーによる画像形成の後、画像を形成した感光性樹脂フィルムを、炭酸ナトリウムの１％水溶液を現像液として用いて、Chemcut （登録商標）547 湿式現像機を華氏８５度（２９．４℃）で作動させ、銅基板上に現像した。
【０１０４】
上記の感光性樹脂フィルムサンプルは、それぞれ、銅基板上に、フォトツール(phototool) のネガに対応する明瞭な感光性樹脂（レジスト）画像パターンを形成した。より詳細には、レジストの露光していない（画像形成せず、重合していない）部分は、現像によって実質的に完全に除去される一方で、露光した（画像形成し、光重合した）部分は、銅基板上に実質的に完全に残り、明瞭なレジストパターンの画像を形成した。
【０１０５】
これらの実施例により、近ＩＲ領域の電磁スペクトルの光化学的放射に対し露光させ、感光性樹脂組成物中に存在するモノマーの重合を開始して光重合した感光性樹脂を形成する際に、本発明の光増感剤が、ＨＡＢＩ光開始剤の近ＩＲ増感剤として効果的であることが証明された。この近ＩＲ増感剤は、ｏ−Ｃｌ−ＨＡＢＩ（第一組のフィルム）および２, ３, ５−ＴＣｌ−ＨＡＢＩ（第二組のフィルム）の双方を増感させるのに有効であった。
【０１０６】
実施例１８〜２３
これらの実施例では、以下に列挙する一組の近ＩＲ染料のそれぞれが、およそ１００ｍＷ／ｃｍ2 の強度（出力強度）の７９０ｎｍダイオード・レーザーを以下に示す露光時間で作動させて画像形成を行うと、感光性樹脂洗浄フィルム組成物の重合を誘導できる、ということを示した。
【０１０７】
個々の染料それぞれを、その染料（０. ２５ｇ）と、ＴＭＰＥＯＴＡ／ＴＭＰＴＡモノマー（２６. ０ｇ／９. ０ｇ）と、Ｎ−フェニルグリシン（０. ５０ｇ）と、アクリル性バインダー・ポリマー（ＭＭＡ／ＥＡ／ＭＡＡ  ４４／３５／１重量％；０. ５０ｇ）と、そして２, ３, ５−ＴＣｌ−ＨＡＢＩ光開始剤とからなる感光性樹脂洗浄組成物中の光増感剤成分として試験した。試験した特定の組成物を以下に列挙する。実施例１８ではＧＷ−８２６；実施例１９ではＮＫ−３８７７；実施例２０ではＧＷ−４３６；実施例２１ではＧＷ−７７６；実施例２２ではＧＷ−９７６；および実施例２３ではＧＷ−１８６を用いた。
【０１０８】
それぞれの感光性樹脂フィルム組成物（実施例１８〜２３）を溶剤（ＭＥＫ、ＭＥＫ／ＭｅＯＨ、またはＭｅＯＨ（５％）／ＣＨ2 Ｃｌ2 を、全固形分濃度が３３〜３５％となるように用いる）で被覆し、溶剤を除去（乾燥）して、１〜２ミル(mil) 厚さの感光性樹脂乾燥フィルムを得た。それぞれのフィルムサンプルを試験するために、以下の作業を行った。感光性樹脂フィルムを銅基板上に積層し、１００ｍＷ／ｃｍ2 の出力強度の７９０ｎｍダイオード・レーザーを以下の表に示す露光時間で作動させ、画像を形成させた。
【０１０９】
【表２】
0004156069.tif 000008
上記したレーザーによる画像形成の後、画像を形成した感光性樹脂フィルムを、炭酸ナトリウムの１％溶液を現像液として用いて、Chemcut （登録商標）547 式現像機を華氏８５度で作動させ、銅基板上に現像した。この感光性樹脂フィルムを、１. ５ｍ／分、１０４℃で作動させたRiston（登録商標）ＨＲＬ−２４積層機を用いて積層した。
【０１１０】
上記の感光性樹脂フィルムサンプルは、それぞれ、銅基板上に、フォトツールのネガに対応する明瞭な感光性樹脂（レジスト）画像パターンを形成した。より詳細には、レジストの露光していない（画像形成せず、重合していない）部分は、現像によって実質的に完全に除去される一方で、露光した（画像形成し、光重合した）部分は、銅基板上に実質的に完全に残り、明瞭なレジストパターンの画像を形成した。
【０１１１】
これらの実施例により、更に、近ＩＲ領域の電磁スペクトルの光化学的放射に対し露光させて、感光性樹脂組成物中に存在するモノマーの重合を開始して光重合した感光性樹脂を形成する際に、本発明の範囲内の光増感剤が、ＨＡＢＩ光開始剤の近ＩＲ増感剤として効果的であることが証明された。
【０１１２】
実施例２４
この実施例では、７９０ｎｍのダイオード・レーザーを出力強度５１１ｍＷ／ｃｍ2 、および４秒間の露光時間で作動させ；ＨＡＢＩ光増感剤として、光重合性組成物中に２. ０ｇのｏ−Ｃｌ−ＨＡＢＩを用い；そして連鎖移動剤がホウ酸トリフェニルブチルである以外は、実施例１８〜２３に関連して略記したような方法で、染料ＤＦ−１２１２４を試験した。
【０１１３】
この感光性樹脂フィルムサンプルは、銅基板上に、フォトツールのネガに対応する明瞭な感光性樹脂（レジスト）画像パターンを形成した。より詳細には、レジストの露光していない（画像形成せず、重合していない）部分は、現像によって実質的に完全に除去される一方で、露光した（画像形成し、光重合した）部分は、銅基板上に実質的に完全に残り、明瞭なレジストパターンの画像を形成した。
【０１１４】
この実施例により、近ＩＲ領域の電磁スペクトルの光化学的放射に対し露光させて、感光性樹脂組成物中に存在するモノマーの重合を開始して光重合した感光性樹脂を形成する際に、本発明の範囲内の特殊な光増感剤が、ＨＡＢＩ光開始剤の近ＩＲ増感剤として効果的であることが証明された。
【０１１５】
実施例２５
この実施例では、光重合性組成物中に近ＩＲ染料を含有しないことの影響を説明する。本実施例において、試験は実施例２４に関連して略記したような方法で、出力強度５１１ｍＷ／ｃｍ2 の７９０ｎｍダイオード・レーザーを２０秒間の露光時間で作動させて行った。この場合、現像しても画像はまったく得られなかったため、光重合性組成物中にＨＡＢＩ光開始剤だけが存在しても、近ＩＲ光化学的放射に露光して光重合をさせるには不十分であることがわかった。このように、近ＩＲ光化学的放射によって光重合を行うには、ＨＡＢＩ光開始剤に加えて、本発明の適切な近ＩＲ増感剤も必要である。
【０１１６】
実施例２６〜２８
これらの実施例により、本発明の近ＩＲ染料が、光化学的放射源の出力強度が非常に低くとも、ＨＡＢＩ光開始剤の光増感剤として非常に効果的であることを説明する。これらの実施例では、以下に列挙する一組の近ＩＲ染料のそれぞれが、分光増感計をおよそ２〜５ｍＷ／ｃｍ2 の強度（出力強度）で、以下の表に示す露光時間、調節可能でありかつ試験する染料化合物の吸収極大の波長かまたはそれに非常に近い波長に設定されている出力波長（ラムダmax ）で作動させて画像形成を行うと、感光性樹脂洗浄フィルム組成物の重合を誘導できる、ということを示した。
【０１１７】
個々の染料それぞれを、その染料（０. ２５ｇ）と、ＴＭＰＥＯＴＡ／ＴＭＰＴＡモノマー（２６. ０ｇ／９. ０ｇ）と、Ｎ−フェニルグリシン（０. ５０ｇ）と、アクリル性バインダー・ポリマー（ＭＭＡ／ＥＡ／ＭＡＡ  ４４／３５／１重量％；０. ５０ｇ）と、そしてｏ−Ｃｌ−ＨＡＢＩまたは２, ３, ５−ＴＣｌ−ＨＡＢＩのいずれかの光開始剤とからなる感光性樹脂洗浄組成物中の光増感剤成分として試験した。試験した特定の組成物、および分光増感計で設定した波長／出力強度を以下に列挙する。実施例２６では７１１ｎｍ／５ｍＷ／ｃｍ2 の設定でＧＷ−８２６／ｏ−Ｃｌ−ＨＡＢＩ／ＮＰＧ；実施例２７では７８０ｎｍ／３ｍＷ／ｃｍ2 の設定でＤＦ−１４１３／ｏ−Ｃｌ−ＨＡＢＩ／ＮＰＧ；および実施例２８では７８０ｎｍ／３ｍＷ／ｃｍ2 の設定でＤＦ−１４１３／２, ３, ５−ＴＣｌ−ＨＡＢＩ／ジュロリジンを用いた。
【０１１８】
それぞれの感光性樹脂フィルム組成物（実施例２６〜２８）を溶剤（ＭＥＫ、ＭＥＫ／ＭｅＯＨ、またはＭｅＯＨ（５％）／ＣＨ2 Ｃｌ2 を、全固形分濃度が３３〜３５％となるように用いる）で被覆し、溶剤を除去（乾燥）して、１〜２ミル(mil) 厚さの感光性樹脂乾燥フィルムを得た。それぞれのフィルムサンプルを試験するために、以下の作業を行った。感光性樹脂フィルムを銅基板上に積層し、分光増感計を上記した波長および出力強度で、以下に列記する露光時間作動させ、画像を形成させた。
【０１１９】
【表３】
0004156069.tif 000009
上記した露光の後、画像を形成した感光性樹脂フィルムを、炭酸ナトリウムの１％溶液を現像液として用いて、Chemcut （登録商標）547 湿式現像機を華氏８５度で作動させ、銅基板上に現像した。この感光性樹脂フィルムを、１. ５ｍ／分、１０４℃で作動させたRiston（登録商標）ＨＲＬ−２４積層機を用いて積層した。
【０１２０】
上記の感光性樹脂フィルムサンプルは、それぞれ、銅基板上に、フォトツールのネガに対応する明瞭な感光性樹脂（レジスト）画像パターンを形成した。より詳細には、レジストの露光していない（画像形成せず、重合していない）部分は、現像によって実質的に完全に除去される一方で、露光した（画像形成し、光重合した）部分は、銅基板上に実質的に完全に残り、明瞭なレジストパターンの画像を形成した。
【０１２１】
これらの実施例により、更に、近ＩＲ領域の電磁スペクトルの光化学的放射に対し露光させて、感光性樹脂組成物中に存在するモノマーの重合を開始して光重合した感光性樹脂を形成する際に、本発明の光増感剤が、ＨＡＢＩ光開始剤の近ＩＲ増感剤として効果的であることが証明された。また更に、本発明の範囲内の光増感剤が非常に低い出力強度でも（〜３−５ｍＷ／ｃｍ2 ）非常に効果的であるという事実により、この光増感剤が、光熱的機構によって優勢に作用する（それほど効率的でない）のではなく、光化学的機構によって優勢に作用する（より効率的である）ことがわかる。
【０１２２】
実施例２９
この実施例では、着色染料の形に酸化されて画像を形成するロイコ染料を用いて光画像形成を行う際、本発明の範囲内の近ＩＲ染料が、ＨＡＢＩ光開始剤の増感剤として効果的であることを示す。
【０１２３】
以下の分量で下記成分を混合することによって、被覆用溶液を調製する：アセトン（６５ｇ）、ジイソプロピルアミン（１ｇ）、ｐ−ホルミルフェノキシ酢酸（０. ８ｇ）、ｏ−ホルミルフェノキシ酢酸（０. ８ｇ）、ノニルフェノキシポリ（エテノキシ）エタノール（１. ０ｇ）、リン酸トリクレシル（１. ０ｇ）、ロイコクリスタルバイオレット（ＬＣＶ、０. ４ｇ）、ＤＦ−１４１３染料（０. ６ｇ）、エチレンジアミン四酢酸（１. ０ｇ）、酢酸セルロースブチレート（〜２７％ブチリル含量ヒドロキシル／２アンヒドログルコース単位、６. ０ｇ）、１−フェニルピラゾリジン−３−オン（０. ０４８ｇ）、および２, ３, ５−ＴＣｌ−ＨＡＢＩ（０. ３２ｇ）。
【０１２４】
この溶液を、００１５被覆用バーを用いてシュワイツァー３２−ＨＧ紙に塗布し、乾燥する。出力強度がおよそ１００ｍＷ／ｃｍ2 の８２０ｎｍダイオード・レーザーを用い、フォトツールを通して十秒間露光させることにより、フォトツールに規定された鮮明な着色画像を得る。
【０１２５】
実施例３０
以下の分量で下記成分を混合することによって、被覆用溶液を調製する：アセトン（６５ｇ）、ロイコクリスタルバイオレット（０. ４ｇ）、ＤＦ−１４１３染料（０. ６ｇ）、２, ３, ５−ＴＣｌ−ＨＡＢＩ（０. ３ｇ）、酢酸酪酸セルロース（ブチリル含量〜２７％、ヒドロキシル／２アンヒドログルコース単位、８. ０ｇ）、三酢酸トリエタノールアミン（０. ２５ｇ）、および９, １０−フェナントレンキノン（０. ５ｇ）。
【０１２６】
この溶液を、００１５被覆用バーを用いてシュワイツァー３２−ＨＧ紙に塗布し、乾燥する。出力強度がおよそ１００ｍＷ／ｃｍ2 の８２０ｎｍダイオード・レーザーを用い、フォトツールを通して十秒間露光させることにより、フォトツールに規定された鮮明な着色画像を得る。
【０１２７】
実施例３１
以下の実施例では、本発明の近赤外感光性光増感剤を用い、近ＩＲ光源でもって印刷素子上に光画像形成を行う。
【０１２８】
フレキソ印刷素子として使用する感光性素子は、支持体、カバーシート、および支持体とカバーシートとの間に光硬化性層を含む。
【０１２９】
上記の支持体は、ポリエチレンテレフタレートフィルムである。支持体は、たとえば火炎処理またはコロナ処理によって、粘着性を改善することができる。
【０１３０】
上記のカバーシートは、たとえばポリアミドの薄いポリマー層のようなはく離層で被覆された、ポリエチレンテレフタレートフィルムである。
【０１３１】
上記の光硬化性層は、以下の組成（全て重量部）となるように作製する。
【０１３２】
【表４】
0004156069.tif 000010
上記の光硬化性組成物用の成分は、スロット・ダイ・コーター(slot die coater) を用い、周囲温度で、トルエン／アセトンのブレンド（たとえば９０／１０）のような適切な溶剤により、ポリエチレンテレフタレート支持体上に塗布する。カバーシートは、光硬化性層が支持体とカバーシートとの間にはさまれるよう、光硬化性組成物の上にのせる。この三層構造は、感光性素子である。これは、ロール状に巻いて、フレキソ印刷版作製に用いるまで保存する。
【０１３３】
次いで、上記の印刷素子としての感光性素子を現像して、フレキソ印刷版を製造する。まず、「床面」を作り出すことによって印刷版レリーフをはっきりと浮かび上がらせるために、感光性素子に、支持体を通したブランケット紫外（ＵＶ）露光か、または印刷版を増感させて背面を重合させるために支持体をはずしたブランケット近赤外露光を行う。（ブランケットＵＶ露光の場合は）カバーシートを除去した後、１００ｍＷ／ｃｍ2 の強度の近赤外放射を約４秒間（時間単位）おこない、素子が画像形成するよう、フォトツールを通して露光させる。露光した素子を、たとえばテトラクロロエチレン（ＴＣＥ）のような適切な現像溶剤、またはＴＣＥのような溶剤と適当なアルコールとの混合物を用いて、現像機内で洗浄する。洗浄した素子には、フレキソ印刷版用のレリーフ画像ができる。この版を６０℃のオーブンで約２時間乾燥する。次いで、本露光と同じ近赤外放射源を用いて均一に後露光させ、完全に重合させる。印刷版の表面がべたつく場合は、任意で、臭素または塩素溶液で処理するか、あるいは３００ｎｍ以下の波長の放射源に露光させることにより、べたつきをなくしてよい。この段階で、現像した印刷版は、フレキソ印刷版用として使えるようになる。
【０１３４】
比較例
この比較例においては、感光性樹脂フィルムを作製し、そして、サーモグラフィーにおいて非常に効果的な（米国特許第５, ０１９, ５４９号を参照）近ＩＲ染料光増感剤であるＳＱＳを、実施例２６〜２８で試験した近ＩＲ染料の代わりに等濃度用いた以外は、実施例２６〜２８に記載したような方法で試験した。その他の全ての操作は、前記したのと同じようにおこなった。本比較例の出力密度は２. ６ｍＷ／ｃｍ2 、露光時間は３８５秒間であった。露光後および現像の間、感光性樹脂フィルム全体から銅表面を洗い流すと、画像のない銅基板がほとんどむきだしになるか、またはむきだしになった。この実験により、ＳＱＳとＨＡＢＩ光開始剤との組み合わせでは、感光性樹脂フィルム中で近赤外の光化学的放射に対し露光させた際、露光面と非露光面の双方が未重合のまま残るため、現像工程で洗浄すると銅基板がむきだしになるというように、感光性樹脂中でモノマーの重合を効率的に開始することができなかった。本比較例では、近ＩＲ染料光増感剤としてのＳＱＳによる光重合は、長時間の露光（３８５秒、本発明の近ＩＲ染料光開始剤で採用する露光時間より何倍も長い）をおこなっても画像を形成しなかったという結果から示されるように、非常に非効率的であった。ＳＱＳをかなり高濃度で（たとえば２. ５重量％以上）用いた場合は、かなり高いレーザー強度および出力強度（メガワット／ｃｍ2 ）でのみ光重合の開始が見られる。本願明細書の本文で再三議論したように、ＳＱＳは高濃度で存在する場合にのみ、エネルギー転移の光熱的機構によって比較的非効率的に作用するが、一方で、本発明の近ＩＲ光増感剤は、エネルギー転移の光化学的機構によって効果的に作用するものと考えられる。
【０１３５】
【表５】
0004156069.tif 000011
【０１３６】
【表６】
0004156069.tif 000012
【０１３７】
【表７】
0004156069.tif 000013
【０１３８】
【表８】
0004156069.tif 000014
【０１３９】
【表９】
0004156069.tif 000015
【０１４０】
【表１０】
0004156069.tif 000016
【０１４１】
【表１１】
0004156069.tif 000017
【０１４２】
【表１２】
0004156069.tif 000018
【０１４３】
【表１３】
0004156069.tif 000019
【０１４４】
【表１】
0004156069.tif 000020
本明細書に開示される代表的な発明を以下に列記する。
１．近赤外感光性組成物であって、
（ａ）近赤外染料と；
（ｂ）ヘキサアリールビイミダゾール化合物と；
（ｃ）光重合性材料および連鎖移動剤と、もしくは、（ｃ）の代わりに、（ｄ）光画像形成性染料と、を含有し、近赤外放射に対し露光させると、直ちに（１）効果的な光重合か、または（２）効果的な光画像形成、を生じることを特徴とする、近赤外感光性組成物。
２．前記近赤外染料が、
【化１３】
0004156069.tif 000021
の化合物から選ばれる：｛前記式中、Ａは
【化１４】
0004156069.tif 000022
であり；Ｄ1 は、
【化１５】
0004156069.tif 000023
であり；Ｄ2 は、
【化１６】
0004156069.tif 000024
であり；Ｒ1 またはＲ2 は、独立して、Ｈ、Ｃ1 〜Ｃ6 アルキルまたは、置換されていないか、もしくはハロゲン、−Ｏ（Ｃ1 〜Ｃ6 アルキル）、−Ｏアリール、アリールあるいはＣＦ3 、（Ｃ1 〜Ｃ6 アルキル）アリール、あるいはＨで置換されていてよいフェニルまたはナフチルであるアリールであり；
【化１７】
0004156069.tif 000025
は、フェニルまたはナフチルから選ばれる芳香環であり；
【化１８】
0004156069.tif 000026
は、ベンゾピラジン、ベンゾ−１, ４−オキサジンまたは、ベンゾ−１, ４−チアジンから選ばれるヘテロアリール環であり；Ｕは、ＮＲ3 、Ｓ、ＰＲ3 またはＯであり；Ｙは、Ｃ（Ｒ1 ）（Ｒ2 ）、
【化１９】
0004156069.tif 000027
であり；Ｒ3 は、置換されていないか、もしくはＣＯ2 Ｈ、ＳＯ3 Ｈまたはそれらの塩で置換されているＣ1 〜Ｃ6 アルキルであり；Ｒ4 〜Ｒ7 は、独立して、Ｈ、ＯＣＨ3 、ＣＦ3 、ハロゲンから選ばれるものであり；Ｚは、ＮＲ8 、Ｃ、ＯまたはＳから選ばれ；Ｒ8 は、Ｈ、Ｃ1 〜Ｃ6 アルキル、（ＣＨ2 ）m ＣＯ2 Ｈまたは（ＣＨ2 ）mＣＯ2 （Ｃ1 〜Ｃ6 アルキル）から選ばれ；ｍは、０〜６であり；そしてｎは、１〜２であって、但し、Ａがエノラートアニオンを含有する場合は、対イオンＬ- は存在しない｝ことを特徴とする上記１．に記載の組成物。
３． Ａが、
【化２０】
0004156069.tif 000028
からなる群より選ばれる：Ｄ1 が、
【化２１】
0004156069.tif 000029
からなる群より選ばれる複素環構造を表し；Ｄ2 が
【化２２】
0004156069.tif 000030
からなる群より選ばれる複素環構造を表し；Ｒ1 またはＲ2 が、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 が、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはカルボキシＣ1 〜Ｃ6 アルキルであり；Ｚが、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 が、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）ことを特徴とする上記２．に記載の組成物。
４．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記光重合性材料が、トリプロピレングリコールジアクリレート、トリメチロールプロパントリアクリレート、エトキシ化トリメチロールプロパントリアクリレート、プロポキシ化トリメチロールプロパントリアクリレート、エトキシ化ビスフェノールＡジメタクリレート、およびトリエチレングリコールジメタクリレートからなる群より選ばれ、かつ、前記連鎖移動剤が、Ｎ−フェニルグリシン、ジュロリジン、２−メルカプトベンゾキサゾール、２, ６−ジイソプロピル−Ｎ, Ｎ−ジメチルアニリン、ホウ酸塩、および有機チオールからなる群より選ばれるか、もしくは、前記光画像形成性染料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記３．に記載の組成物。
５．前記近赤外染料が全組成物の少なくとも０. ５重量％存在し；前記ヘキサアリールビイミダゾール化合物が全組成物の少なくとも０. ５重量％存在し；ならびに、前記光重合性材料が全組成物の少なくとも２０重量％存在し、かつ、前記連鎖移動剤が全組成物の少なくとも０. １重量％存在するか、もしくは、前記光画像形成性染料が全組成物の少なくとも０. ５重量％存在することを特徴とする、上記１．、２．、３．または４．に記載の組成物。
６．上記１．、２．、３．または４．に記載の組成物において、更にバインダー・ポリマーを含有することを特徴とする組成物。
７．前記組成物が少なくとも０. ５重量％の近赤外染料を含有し、少なくとも１００ｍＷ／ｃｍ2 の出力密度で少なくとも２秒間、近赤外の光化学的放射に対し露光させると、直ちに（１）効果的な光重合か、または（２）効果的な光画像形成のいずれかを生じ、光重合または光画像形成感光性樹脂となることを特徴とする、上記１．、２．、３．または４．に記載の組成物。
８．（ａ）支持体と、（ｂ）光重合性組成物とを含有する光重合性素子であって、該光重合性組成物が、
（ｉ）近赤外染料と；
（ｉｉ）ヘキサアリールビイミダゾール化合物と；
（ｉｉｉ）光重合性材料および連鎖移動剤と；そして（iv）バインダー・ポリマーと；
を含有し、かつ、画像形成するよう近赤外放射に対し露光させると、直ちに、前記近赤外染料が前記ヘキサアリールビイミダゾール化合物を活性化し、前記光重合性材料の効果的な重合を開始することを特徴とする素子。
９． 前記近赤外染料が、
【化２３】
0004156069.tif 000031
の化合物より選ばれる：｛前記式中、Ａは、
【化２４】
0004156069.tif 000032
であり；Ｄ1 は、
【化２５】
0004156069.tif 000033
からなる群より選ばれる複素環構造を表し；Ｄ2 は、
【化２６】
0004156069.tif 000034
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝ことを特徴とする上記８．に記載の光重合性素子。
１０．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記光重合性材料が、トリプロピレングリコールジアクリレート、トリメチロールプロパントリアクリレート、エトキシ化トリメチロールプロパントリアクリレート、プロポキシ化トリメチロールプロパントリアクリレート、エトキシ化ビスフェノール Ａジメタクリレート、およびトリエチレングリコールジメタクリレートからなる群より選ばれ、かつ、前記連鎖移動剤が、Ｎ−フェニルグリシン、ジュロリジン、２−メルカプトベンゾキサゾール、２, ６−ジイソプロピル−Ｎ, Ｎ−ジメチルアニリン、ホウ酸塩、および有機チオールからなる群より選ばれるか、もしくは、前記光画像形成性染料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記９．に記載の光重合性素子。
１１．前記近赤外染料が０. ５〜５重量％存在し、前記ヘキサアリールビイミダゾール化合物が０. ５〜５重量％存在し、前記連鎖移動剤が０.１〜２重量％存在し、そして、前記光重合性材料が２０〜７０重量％存在することを特徴とする、上記８．、９．または１０．に記載の光重合性素子。
１２．（ａ）支持体と、（ｂ）光画像形成性組成物とを含有する光画像形成性素子であって、該光画像形成性組成物が、（ｉ）近赤外染料と；（ｉｉ）ヘキサアリールビイミダゾール化合物と；（ｉｉｉ）ロイコ染料と；、を含有し、かつ、画像形成するよう近赤外放射に対し露光させると、直ちに、前記近赤外染料が前記ヘキサアリールビイミダゾール化合物を活性化し、前記ロイコ染料の効果的な光画像形成を開始することを特徴とする素子。
１３．前記近赤外染料が、
【化２７】
0004156069.tif 000035
の化合物より選ばれる：｛前記式中、Ａは、
【化２８】
0004156069.tif 000036
であり；Ｄ1 は、
【化２９】
0004156069.tif 000037
からなる群より選ばれる複素環構造を表し；Ｄ2 は、
【化３０】
0004156069.tif 000038
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝ことを特徴とする上記１２．に記載の光画像形成性素子。
１４．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記光画像形成性材料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記１３．に記載の光画像形成性素子。
１５．前記近赤外染料が０. ５〜５重量％存在し、前記ヘキサアリールビイミダゾール化合物が０. ５〜５重量％存在し、そして、前記ロイコ材料が０. ５〜１０重量％存在することを特徴とする、上記１２．、１３．または１４．に記載の光画像形成性素子。
１６．画像形成するよう露光させた光重合素子の製造方法であって、
（１）（ａ）支持体と、（ｂ）光重合性組成物とを含有する光重合性素子を調製する工程であって、該光重合性組成物が、（ｉ）近赤外染料と；
（ｉｉ）ヘキサアリールビイミダゾール化合物と；
（ｉｉｉ）光重合性材料および連鎖移動剤と；そして（ｉｖ）バインダー・ポリマーと；
を含有するものである工程と；
（２）前記光重合性素子を、画像形成するよう近赤外放射に対し露光させる工程と；
そして
（３）工程（２）の、画像形成するよう露光させた素子を現像する工程と、を具えることを特徴とする方法。
１７．前記近赤外染料が、
【化３１】
0004156069.tif 000039
の化合物より選ばれる：｛前記式中、Ａは、
【化３２】
0004156069.tif 000040
であり；Ｄ1 は、
【化３３】
0004156069.tif 000041
からなる群より選ばれる複素環構造を表し；Ｄ2 は、
【化３４】
0004156069.tif 000042
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてもよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝ことを特徴とする上記１６．に記載の製造方法。
１８．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２， ３, ５−ＴＣｌ−ＨＡＢＩ、およびＴＣＴＭ−ＨＡＢＩからなる群より選ばれ；ならびに、前記光重合性材料が、トリプロピレングリコールジアクリレート、トリメチロールプロパントリアクリレート、エトキシ化トリメチロールプロパントリアクリレート、プロポキシ化トリメチロールプロパントリアクリレート、エトキシ化ビスフェノール Ａジメタクリレート、およびトリエチレングリコールジメタクリレートからなる群より選ばれ、かつ、前記連鎖移動剤が、Ｎ−フェニルグリシン、ジュロリジン、２−メルカプトベンゾキサゾール、２, ６−ジイソプロピル−Ｎ, Ｎ−ジメチルアニリン、ホウ酸塩、および有機チオールからなる群より選ばれるか、もしくは、前記光画像形成性染料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記１７．に記載の製造方法。
１９．前記近赤外染料が０. ５〜５重量％存在し、前記ヘキサアリールビイミダゾール化合物が０. ５〜５重量％存在し、前記連鎖移動剤が０.１〜２重量％存在し、そして、前記光重合性材料が２０〜７０重量％存在することを特徴とする、上記１６．、１７．または１８．に記載の製造方法。
２０．画像形成するよう露光させた光画像形成素子の製造方法であって、（１）（ａ）支持体と、（ｂ）光画像形成性組成物とを含有する光画像形成性素子を調製する工程であって、該光画像形成性組成物が、（ｉ）近赤外染料と；（ｉｉ）ヘキサアリールビイミダゾール化合物と；そして（ｉｉｉ）ロイコ染料と；を含有するものである工程を具え、画像形成するよう近赤外放射に対し露光させると、直ちに前記近赤外染料が前記ヘキサアリールビイミダゾール化合物を活性化して、ロイコ染料の効果的な光画像形成を開始することを特徴とする方法。
２１．前記近ＩＲ染料が、
【化３５】
0004156069.tif 000043
の化合物より選ばれる：｛前記式中、Ａは、
【化３６】
0004156069.tif 000044
であり；Ｄ1 は、
【化３７】
0004156069.tif 000045
からなる群より選ばれる複素環構造を表し；Ｄ2 は、
【化３８】
0004156069.tif 000046
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてもよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはカルボキシＣ1 〜Ｃ6 アルキルであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝ことを特徴とする上記２０．に記載の製造方法。
２２．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記光画像形成性染料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記２１．に記載の製造方法。
２３．前記近赤外染料が０. ５〜５重量％存在し、前記ヘキサアリールビイミダゾール化合物が０. ５〜５重量％存在し、そして、前記ロイコ染料が０. ５〜１０重量％存在することを特徴とする、上記２０．、２１．または２２．に記載の製造方法。
２４． ヘキサアリールビイミダゾール化合物を活性化して、光重合性または光画像形成性化合物内で光化学反応を誘導する方法であって、（１）
【化３９】
0004156069.tif 000047
の近赤外染料にして：｛前記式中、Ａは
【化４０】
0004156069.tif 000048
であり；Ｄ1 は、
【化４１】
0004156069.tif 000049
であり；Ｄ2 は、
【化４２】
0004156069.tif 000050
であり；Ｒ1 またはＲ2 は、独立して、Ｈ；Ｃ1 〜Ｃ6 アルキル；あるいは、置換されていないか、もしくはハロゲン、−Ｏ（Ｃ1 〜Ｃ6 アルキル）、−Ｏアリール、アリールまたはＣＦ3 Ｏで置換されていてもよいフェニルまたはナフチルであるアリール；（Ｃ1 〜Ｃ6 アルキル）アリールであり；
【化４３】
0004156069.tif 000051
は、フェニルまたはナフチルから選ばれる芳香環であり；
【化４４】
0004156069.tif 000052
は、ベンゾピラジン、ベンゾ−１, ４−オキサジンまたは、ベンゾ−１, ４−チアジンから選ばれるヘテロアリール環であり；Ｕは、ＮＲ3 、Ｓ、Ｐ、Ｒ3 またはＯであり；Ｙは、Ｃ（Ｒ1 ）（Ｒ2 ）、
【化４５】
0004156069.tif 000053
であり；Ｒ3 は、置換されていないか、もしくはＣＯ2 Ｈ、ＳＯ3 Ｈまたはそれらの塩で置換されているＣ1 〜Ｃ6 アルキルであり；Ｒ4 〜Ｒ7 は、独立して、Ｈ、ＯＣＨ3 、ＣＦ3 、ハロゲンから選ばれ；Ｚは、ＮＲ8 、Ｃ、ＯまたはＳから選ばれ；Ｒ8 は、Ｈ、Ｃ1 〜Ｃ6 アルキル、（ＣＨ2 ）m ＣＯ2 Ｈまたは（ＣＨ2 ）mＯ2 （Ｃ1 〜Ｃ6 アルキル）から選ばれ；ｎは、１〜２であり；そしてｍは、０〜６であって、但し、Ａがエノラートアニオンを含有する場合は、対イオンＬ- は存在しない｝ところの近赤外染料を、ヘキサアリールビイミダゾール化合物、ならびに光重合性化合物および連鎖移動剤か、あるいは光画像形成性化合物を含有する組成物に加えて混合物を形成する工程と；（２）前記混合物を、画像形成するよう露光させるべき基板に加える工程と；（３）前記混合物を画像形成するよう近赤外放射に対し露光させ、前記ヘキサアリールビイミダゾール化合物を活性化して、前記混合物中で光化学的反応を誘導させる工程と；そして（４）画像形成するよう露光させた混合物を現像して、基板上に画像を形成させる工程と、を具えることを特徴とする方法。
２５．前記近赤外染料が、ＤＦ−１４１３、ＤＦ−１４１９、ＤＦ−１４２２、ＤＦ−１６６８、ＤＦ−１４２９、ＤＦ−１５１１８、ＤＦ−１５１３１、およびＤＦ−１５１３２からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記ロイコ染料が、ＬＣＶ、ＬＥＣＶ、ＬＰＣＶ、ＬＢＣＶ、ＬＶ−１、ＬＶ−２、およびＬＶ−３からなる群より選ばれており、かつ、９, １０−フェナントレンキノンおよびピレンキノンからなる群より選ばれる１種のキノンを更に含有することを特徴とする、上記１．に記載の組成物。
２６．前記近赤外染料が、ＤＦ−１４１３、ＤＦ−１４１９、ＤＦ−１４２２、ＤＦ−１６６８、ＤＦ−１４２９、ＤＦ−１５１１８、ＤＦ−１５１３１、およびＤＦ−１５１３２からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記ロイコ染料が、ＬＣＶ、ＬＥＣＶ、ＬＰＣＶ、ＬＢＣＶ、ＬＶ−１、ＬＶ−２、およびＬＶ−３からなる群より選ばれており、かつ、９, １０−フェナントレンキノンおよびピレンキノンからなる群より選ばれる１種のキノンを更に含有することを特徴とする、上記１２．に記載の光画像形成素子。
２７．前記近赤外染料が、ＤＦ−１４１３、ＤＦ−１４１９、ＤＦ−１４２２、ＤＦ−１６６８、ＤＦ−１４２９、ＤＦ−１５１１８、ＤＦ−１５１３１、およびＤＦ−１５１３２からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記ロイコ染料が、ＬＣＶ、ＬＥＣＶ、ＬＰＣＶ、ＬＢＣＶ、ＬＶ−１、ＬＶ−２、およびＬＶ−３からなる群より選ばれており、かつ、９, １０−フェナントレンキノンおよびピレンキノンからなる群より選ばれる１種のキノンを更に含有することを特徴とする、上記２０．に記載の製造方法。
【０１４５】
【発明の効果】
本発明の組成物および光画像形成性媒体は、フォトレジスト、ソルダーマスク、加工フィルム、フレキソ印刷物、およびホログラフィー記録フィルムを含む、多様な感光性樹脂製品に有用である。